(57)【要約】  【課題】  リチウムイオン二次電池のサイクル特性、出力特性などの向上であり、また充放電後の集電体と電極活物質層との間の密着性の高いリチウムイオン二次電池用負極を製造しうるリチウムイオン二次電池負極用スラリー組成物を提供する。  【解決手段】  本発明に係るリチウムイオン二次電池負極用スラリー組成物は、負極活物質、水溶性高分子および水を含み、  前記水溶性高分子が、エチレン性不飽和カルボン酸単量体単位２０〜５０質量％、フッ素含有（メタ）アクリル酸エステル単量体単位０．１〜３０質量％および不飽和ポリアルキレングリコールエーテル系単量体単位１〜２０質量％を含む重合体であることを特徴としている。【選択図】  なし【特許請求の範囲】
【請求項１】
負極活物質、水溶性高分子および水を含むリチウムイオン二次電池負極用スラリー組成物であって、
前記水溶性高分子が、エチレン性不飽和カルボン酸単量体単位２０〜５０質量％、フッ素含有（メタ）アクリル酸エステル単量体単位０．１〜３０質量％および不飽和ポリアルキレングリコールエーテル系単量体単位１〜２０質量％を含む重合体である、
リチウムイオン二次電池負極用スラリー組成物。
【請求項２】
前記水溶性高分子の１％水溶液粘度が１０〜１００００ｍＰａ・ｓである、請求項１に記載のリチウムイオン二次電池負極用スラリー組成物。
【請求項３】
前記水溶性高分子のエチレン性不飽和カルボン酸単量体単位が、エチレン性不飽和モノカルボン酸単量体単位である請求項１または２に記載のリチウムイオン二次電池負極用スラリー組成物。
【請求項４】
前記水溶性高分子の含有割合が、負極活物質１００質量部に対して０．１〜２０質量部である請求項１〜３のいずれかに記載のリチウムイオン二次電池負極用スラリー組成物。
【請求項５】
さらに粒子状バインダーを含む請求項１〜４のいずれかに記載のリチウムイオン二次電池負極用スラリー組成物。
【請求項６】
請求項１〜５のいずれかに記載のリチウムイオン二次電池負極用スラリー組成物を、集電体上に塗布し、乾燥してなるリチウムイオン二次電池用負極。
【請求項７】
請求項６に記載のリチウムイオン二次電池用負極、正極、電解液およびセパレータからなるリチウムイオン二次電池。
【発明の詳細な説明】
【技術分野】
【０００１】
本発明は、リチウムイオン二次電池負極用スラリー組成物に関し、また、本発明は、リチウムイオン二次電池負極用スラリー組成物を用いて形成した負極および該負極を備えた二次電池に関する。
【背景技術】
【０００２】
近年、ノート型パソコン、携帯電話、ＰＤＡ（Ｐｅｒｓｏｎａｌ Ｄｉｇｉｔａｌ Ａｓｓｉｓｔａｎｔ）などの携帯端末の普及が著しい。これら携帯端末の電源に用いられている二次電池には、ニッケル水素二次電池、リチウムイオン二次電池などが多用されている。携帯端末は、より快適な携帯性が求められて小型化、薄型化、軽量化、高性能化が急速に進み、その結果、携帯端末は様々な場で利用されるようになっている。また、電池に対しても、携帯端末に対するのと同様に、小型化、薄型化、軽量化、高性能化が要求されている。
【０００３】
リチウムイオン二次電池では、電極活物質層の保形および集電体への接着のために、バインダーとして高分子（以下において「ポリマーバインダー」と記載することがある。）が利用されている。
【０００４】
このポリマーバインダーには、電極活物質との接着性、電解液として使用される極性溶媒に対する耐性、電気化学的な環境下での安定性が求められる。このような要求特性からポリフッ化ビニリデンなどのフッ素系のポリマーが利用されている。しかし、フッ素系ポリマーは、電極活物質層を形成した際にイオン伝導性を阻害したり、集電体と電極活物質層間の接着強度が不足するなどの問題点がある。さらに、フッ素系ポリマーを還元条件となる負極に用いた場合は、安定性が十分ではなく、二次電池のサイクル特性が低下するなどの問題点もある。
【０００５】
電極活物質層を形成するためには、活物質、バインダーおよび必要に応じ、導電助剤、分散剤、増粘剤等の混合物を適当な溶媒または分散媒でスラリー化し、この電極用スラリーを集電体に塗工・乾燥して電極活物質層を形成している。バインダーとしてポリフッ化ビニリデン（ＰＶｄＦ）などのフッ素系ポリマーを用いる場合には、バインダーが非水溶性であるため、溶媒としてＮ−メチルピロリドン（ＮＭＰ）などの有機溶剤が使用されている。しかし、ＮＭＰを使用した場合であっても、ＰＶｄＦの溶解濃度は高くなく、一般に１０％以下の濃度で用いられており、固形分濃度の増加が困難である。また、作業環境衛生上、有機溶剤系から水系への転換が求められている。さらに、電極用スラリーの粘度を、塗工に適した範囲に制御するため、カルボキシメチルセルロース（ＣＭＣ）などの増粘剤が添加されることが多い。しかし、ＣＭＣを含有するスラリーは経時的増粘が起ることが多く、スラリーの均一塗工が難しく、品質の均一化が困難になる。
【０００６】
水系の電極用スラリーに使用するバインダーとして、特許文献１（特開２０１１−１１９１９２号公報）には、不飽和ポリアルキレングリコールエーテル系単量体単位と、アクリル酸などのエチレン性不飽和カルボン酸単量体単位とを含む重合体が提案されている。
【先行技術文献】
【特許文献】
【０００７】
【特許文献１】特開２０１１−１１９１９２号公報
【発明の概要】
【発明が解決しようとする課題】
【０００８】
特許文献１の記載によれば、該バインダーに用いることで、電極膜の強度が向上するとされている。しかし、二次電池には、常に高機能化、長寿命化が求められ続けている。具体的には、サイクル特性、出力特性などの向上であり、また充放電後の集電体と電極活物質層との間の密着性の向上も求められている。
【課題を解決するための手段】
【０００９】
本発明者らは上記課題を解決すべく鋭意検討を続けたところ、負極活物質層に用いるポリマーバインダーとして、不飽和ポリアルキレングリコールエーテル系単量体単位と、エチレン性不飽和カルボン酸単量体単位とに加え、さらにフッ素含有（メタ）アクリル酸エステル単量体単位を含む特定の高分子を用いることで、スラリーの経時的増粘が抑制され、塗工性が向上し、また得られる電極においては、充放電後の集電体と電極活物質層との間の密着性、およびイオン伝導性が向上し、この結果、特にサイクル特性、出力特性が改善された二次電池が得られることを見出し、本発明を完成するに至った。
【００１０】
すなわち、上記課題の解決を目的とした本発明の要旨は以下のとおりである。
（１）負極活物質、水溶性高分子および水を含むリチウムイオン二次電池負極用スラリー組成物であって、
前記水溶性高分子が、エチレン性不飽和カルボン酸単量体単位２０〜５０質量％、フッ素含有（メタ）アクリル酸エステル単量体単位０．１〜３０質量％および不飽和ポリアルキレングリコールエーテル系単量体単位１〜２０質量％を含む重合体である、
リチウムイオン二次電池負極用スラリー組成物。
【００１１】
（２）前記水溶性高分子の１％水溶液粘度が１０〜１００００ｍＰａ・ｓである、（１）に記載のリチウムイオン二次電池負極用スラリー組成物。
【００１２】
（３）前記水溶性高分子のエチレン性不飽和カルボン酸単量体単位が、エチレン性不飽和モノカルボン酸単量体単位である（１）または（２）に記載のリチウムイオン二次電池負極用スラリー組成物。
【００１３】
（４）前記水溶性高分子の含有割合が、負極活物質１００質量部に対して０．１〜２０質量部である（１）〜（３）のいずれかに記載のリチウムイオン二次電池負極用スラリー組成物。
【００１４】
（５）さらに粒子状バインダーを含む（１）〜（４）のいずれかに記載のリチウムイオン二次電池負極用スラリー組成物。
【００１５】
（６）上記（１）〜（５）のいずれかに記載のリチウムイオン二次電池負極用スラリー組成物を、集電体上に塗布し、乾燥してなるリチウムイオン二次電池用負極。
【００１６】
（７）上記（６）に記載のリチウムイオン二次電池用負極、正極、電解液およびセパレータからなるリチウムイオン二次電池。
【発明の効果】
【００１７】
本発明においては、リチウムイオン二次電池負極用スラリー組成物におけるバインダーに代えて、特定の水溶性高分子を用いることで、水系で電極スラリーを得ることができ、しかもスラリーの経時的増粘が抑制され、塗工性が向上する。該高分子は、バインダーとしての機能に加え、増粘剤としての機能も有すると考えられ、本発明のリチウムイオン二次電池負極用スラリー組成物においては、ＣＭＣなどの増粘剤を用いなくとも、スラリー粘度を適当な範囲に調整できる。この結果、増粘剤に起因する経時的増粘が起り難くなり、上記した効果が発現すると考えられる。
【００１８】
さらに、該スラリーを用いて得られる電極においては、充放電時の電極の膨らみが抑制されるため、充放電を繰り返した後であっても集電体と電極活物質層との間の高い密着性が維持される。また、フッ素含有（メタ）アクリル酸エステル単量体単位を含むことで、電極活物質層のイオン伝導性が向上する。この結果、特にサイクル特性、出力特性が改善
された二次電池が得られる。
【発明を実施するための形態】
【００１９】
以下において、（１）リチウムイオン二次電池負極用スラリー組成物、（２）リチウムイオン二次電池用負極、及び（３）リチウムイオン二次電池の順に説明する。
【００２０】
（１）リチウムイオン二次電池負極用スラリー組成物
本発明のリチウムイオン二次電池負極用スラリー組成物（以下、単に「スラリー」または「スラリー組成物」と記載することがある）は、負極活物質、水溶性高分子および水を含み、粒子状バインダー、導電助剤等を必要に応じ含む。
【００２１】
（水溶性高分子）
水溶性高分子は、エチレン性不飽和カルボン酸単量体単位、フッ素含有（メタ）アクリル酸エステル単量体単位および不飽和ポリアルキレングリコールエーテル系単量体単位を含む重合体であり、さらに必要に応じ、（メタ）アクリル酸エステル単量体単位、架橋性単量体単位が含まれていてもよく、また反応性界面活性剤単量体などの機能性を有する単量体から導かれる構成単位や、その他の共重合可能な単量体から導かれる構成単位が含まれていてもよい。
【００２２】
エチレン性不飽和カルボン酸単量体
エチレン性不飽和カルボン酸単量体単位は、エチレン性不飽和カルボン酸単量体が重合して形成される構造単位である。エチレン性不飽和カルボン酸単量体の例としては、エチレン性不飽和モノカルボン酸及びその誘導体、エチレン性不飽和ジカルボン酸及びその酸無水物並びにそれらの誘導体が挙げられる。エチレン性不飽和モノカルボン酸の例としては、アクリル酸、メタクリル酸、及びクロトン酸が挙げられる。エチレン性不飽和モノカルボン酸の誘導体の例としては、２−エチルアクリル酸、イソクロトン酸、α−アセトキシアクリル酸、β−ｔｒａｎｓ−アリールオキシアクリル酸、α−クロロ−β−Ｅ−メトキシアクリル酸、及びβ−ジアミノアクリル酸が挙げられる。エチレン性不飽和ジカルボン酸の例としては、マレイン酸、フマル酸、及びイタコン酸が挙げられる。エチレン性不飽和ジカルボン酸の酸無水物の例としては、無水マレイン酸、アクリル酸無水物、メチル無水マレイン酸、及びジメチル無水マレイン酸が挙げられる。エチレン性不飽和ジカルボン酸の誘導体の例としては、メチルマレイン酸、ジメチルマレイン酸、フェニルマレイン酸、クロロマレイン酸、ジクロロマレイン酸、フルオロマレイン酸等のマレイン酸メチルアリル；並びにマレイン酸ジフェニル、マレイン酸ノニル、マレイン酸デシル、マレイン酸ドデシル、マレイン酸オクタデシル、マレイン酸フルオロアルキル等のマレイン酸エステルが挙げられる。これらの中でも、アクリル酸、メタクリル酸等のエチレン性不飽和モノカルボン酸が好ましい。得られる水溶性高分子の水に対する分散性がより高めることができるからである。また、エチレン性不飽和カルボン酸単量体は１種類を単独で用いてもよく、２種類以上を任意の比率で組み合わせて用いてもよい。したがって、水溶性高分子は、エチレン性不飽和カルボン酸単量体単位を、１種類だけ含んでいてもよく、２種類以上を任意の比率で組み合わせて含んでいてもよい。
【００２３】
水溶性高分子におけるエチレン性不飽和カルボン酸単量体単位の比率は、水溶性高分子１００質量％中、２０〜５０質量％、好ましくは２５〜４５質量％、さらに好ましくは３０〜４０質量％である。エチレン性不飽和カルボン酸単量体単位を前記範囲で含有することで、水溶性高分子は、電極活物質や集電体に対し、優れた密着性を示し、また水に対する溶解性が向上する。エチレン性不飽和カルボン酸単量体単位の比率が過少であると、密着性や水に対する溶解性が低下することがあり、スラリーの塗工性が損なわれたり、充放電時の電極の膨らみにより電極活物質が脱落し、出力特性が損なわれることがある。またエチレン性不飽和カルボン酸単量体単位の比率が過大であると、耐久性が損なわれ、特に高温サイクル特性、高温保持特性が低下することがある。
【００２４】
フッ素含有（メタ）アクリル酸エステル単量体
フッ素含有（メタ）アクリル酸エステル単量体単位は、フッ素含有（メタ）アクリル酸エステル単量体が重合して形成される構造単位である。
フッ素含有（メタ）アクリル酸エステル単量体としては、例えば、下記の式（Ｉ）で表される単量体が挙げられる。なお、本明細書では、（メタ）アクリルはアクリルおよびメタアクリルの両者を包含する。
【００２５】
【化１】
2014029850.tif 000002
【００２６】
前記の式（Ｉ）において、Ｒ１は、水素原子またはメチル基を表す。 前記の式（Ｉ）において、Ｒ２は、フッ素原子を含有する炭化水素基を表す。炭化水素基の炭素数は、通常１以上であり、通常１８以下である。また、Ｒ２が含有するフッ素原子の数は、１個でもよく、２個以上でもよい。
【００２７】
式（Ｉ）で表されるフッ素含有（メタ）アクリル酸エステル単量体の例としては、（メタ）アクリル酸フッ化アルキル、（メタ）アクリル酸フッ化アリール、及び（メタ）アクリル酸フッ化アラルキルが挙げられる。なかでも（メタ）アクリル酸フッ化アルキルが好ましい。このような単量体の具体例としては、（メタ）アクリル酸−２，２，２−トリフルオロエチル、（メタ）アクリル酸−β−（パーフルオロオクチル）エチル、（メタ）アクリル酸−２，２，３，３−テトラフルオロプロピル、（メタ）アクリル酸−２，２，３，４，４，４−ヘキサフルオロブチル、（メタ）アクリル酸−１Ｈ，１Ｈ，９Ｈ−パーフルオロ−１−ノニル、（メタ）アクリル酸−１Ｈ，１Ｈ，１１Ｈ−パーフルオロウンデシル、（メタ）アクリル酸パーフルオロオクチル、（メタ）アクリル酸−３−[４−〔１−トリフルオロメチル−２、２−ビス〔ビス（トリフルオロメチル）フルオロメチル〕エチニルオキシ〕ベンゾオキシ] −２−ヒドロキシプロピル等の（メタ）アクリル酸パーフルオロアルキルエステルが挙げられる。中でも（メタ）アクリル酸−２,２,２−トリフルオロエチルは、電解液との濡れ性が高く低温特性が向上するため特に好ましい。
【００２８】
フッ素含有（メタ）アクリル酸エステル単量体は１種類を単独で用いてもよく、２種類以上を任意の比率で組み合わせて用いてもよい。したがって、水溶性高分子は、フッ素含有（メタ）アクリル酸エステル単量体単位を、１種類だけ含んでいてもよく、２種類以上を任意の比率で組み合わせて含んでいてもよい。
【００２９】
水溶性高分子におけるフッ素含有（メタ）アクリル酸エステル単量体単位の比率は、０．１〜３０質量％、好ましくは０．２〜２５質量％、さらに好ましくは０．５〜２０質量％である。フッ素含有（メタ）アクリル酸エステル単量体単位を前記範囲で含有することで、水溶性高分子は、水に対する分散安定性が向上する。また、電極活物質間の密着性を向上し、電極活物質層と集電体との間の密着性を向上し、特に高温サイクル特性、高温保持特性に優れる。さらに、フッ素含有（メタ）アクリル酸エステル単量体単位を含有することで、イオン伝導性が向上し、出力特性にも優れる。フッ素含有（メタ）アクリル酸エステル単量体単位の比率が過少であると、イオン伝導性が低下し、出力特性が劣化することがある。またフッ素含有（メタ）アクリル酸エステル単量体単位の比率が過大であると、水に対する溶解性が低下し、スラリーの均一塗工が困難になることがある。
【００３０】
さらに、フッ素含有（メタ）アクリル酸エステル単量体単位を含むことによって、電極活物質層には耐アルカリ性が付与される。電極形成用のスラリーにはアルカリ性物質が含まれることがあり、また素子の作動による酸化還元によりアルカリ性物質が発生することがある。このようなアルカリ性物質は、集電体を腐食し、素子寿命を損なうが、電極活物質層が耐アルカリ性を有することで、アルカリ性物質による集電体の腐食が抑制される。
【００３１】
不飽和ポリアルキレングリコールエーテル単量体
不飽和ポリアルキレングリコールエーテル単量体単位は、不飽和ポリアルキレングリコールエーテル単量体が重合して形成される構造単位である。
不飽和ポリアルキレングリコールエーテル単量体は、重合性エチレン基とポリアルキレングリコール鎖とを有するものであれば特に制限されないが、下記一般式（II）；
【００３２】
【化２】
2014029850.tif 000003
【００３３】
（式中、Ｒ１、Ｒ２及びＲ３は、同一若しくは異なって、水素原子又は炭素数１〜１０のアルキル基を表す。Ｒ４は、水素原子又は炭素数１〜２０の直鎖状、分岐状又は環状の炭化水素基を表す。Ｒａは、同一若しくは異なって、炭素数２〜１０のアルキレン基を表す。Ｘは、炭素数１〜５の２価のアルキレン基、又は、直接結合を表す。ｍは、ＲａＯで表されるオキシアルキレン基の平均付加モル数を表わし、２〜２００の整数である。）で表されるものであることが好ましい。
【００３４】
上記Ｒ１、Ｒ２及びＲ３は、同一若しくは異なって、水素原子又は炭素数１〜１０のアルキル基であるが、アルキル基は、直鎖状、分岐状又は環状のいずれのものであってもよい。アルキル基としては、炭素数１〜８のものが好ましい。より好ましくは、炭素数１〜６のアルキル基であり、更に好ましくは、炭素数１〜４のアルキル基である。また、上記不飽和ポリアルキレングリコールエーテル系単量体は、炭素数２〜１０のアルケニル基を有するものであることが好ましい。より好ましくは、炭素数３〜８のアルケニル基を有するものであり、更に好ましくは、炭素数３〜６のアルケニル基を有するものである。上記Ｒ１、Ｒ２及びＲ３は、このような好ましい構造のものとなるように適宜設定されることが好ましい。
【００３５】
上記一般式（II）中、Ｒ４が炭素数１〜２０の直鎖状、分岐状又は環状の炭化水素基である場合、Ｒ４としては、メチル、エチル、ｎ−プロピル、イソプロピル、ｎ−ブチル、イソブチル、ｓｅｃ−ブチル、ｔｅｒｔ−ブチル、シクロプロピル、シクロブチル、シクロペンチル、シクロへキシル等の、炭素数１〜２０の脂肪族又は脂環式アルキル基；フェニル、ナフチル、アントリル、フェナントリル等の、炭素数６〜２０のアリール基；ｏ−，ｍ−若しくはｐ−トリル、２，３−若しくは２，４−キシリル、メシチル等の、アルキル基で置換されたアリール基；ビフェニリル等の、（アルキル）フェニル基で置換されたアリール基；ベンジル、フェネチル、ベンズヒドリル、トリチル等の、アリール基で置換されたアルキル基等が挙げられる。これらのうち、Ｒ４としては、炭素数１０以下の炭化水素基又は水素原子が好ましく、より好ましくは、炭素数３以下の炭化水素基又は水素原子であり、更に好ましくは、炭素数２以下の飽和アルキル基又は不飽和アルキル基又は水素原子である。Ｒ４としては、水素原子、メチル、エチル、ビニルが特に好ましく、水素原子及びメチルが最も好ましい。
【００３６】
上記一般式（II）中、Ｒａは、炭素数２〜１０のアルキレン基を表わす。アルキレン基は、直鎖状であってもあるいは分岐鎖であってもよい。ＲａＯで表されるオキシアルキレン基は、それぞれ、同一であっても異なるものであってもよい。これらの中でも、炭素数２〜５のアルキレン基が好ましい。より好ましくは、炭素数２〜３のアルキレン基である。
【００３７】
上記Ｒａの具体例としては、エチレン（−ＣＨ２ＣＨ２−）、トリメチレン（−ＣＨ２ＣＨ２ＣＨ２−）、テトラメチレン（−ＣＨ２ＣＨ２ＣＨ２ＣＨ２−）、ペンタメチレン、へキサメチレン等の、直鎖のアルキレン基；エチリデン［−ＣＨ（ＣＨ３）−］、プロピレン［−ＣＨ（ＣＨ３）ＣＨ２−］、プロピリデン［−ＣＨ（ＣＨ３ＣＨ２）−］、イソプロピリデン[−Ｃ（ＣＨ３）２−]、等の分岐鎖のアルキレン基等が挙げられる。これらの中でも、エチレン、トリメチレン、テトラメチレン、ペンタメチレン、エチリデン、プロピレン、イソプロピリデン等の炭素数２〜５のものが好ましく、より好ましくは、エチレン、プロピレンであり、最も好ましくはエチレンである。すなわち、ＲａＯで表されるオキシアルキレン基としては、このような好ましいＲａから構成されるものが好ましい。
【００３８】
上記不飽和ポリアルキレングリコールエーテル系単量体は、一般式（II）中、ＲａＯで表されるオキシアルキレン基が、１種類のオキシアルキレン基のみから構成されるものであっても、２種類以上の異なるオキシアルキレン基から構成されるものであってもよいが、オキシアルキレン基全体のうち、５０〜１００モル％が上記好ましいオキシアルキレン基によって構成されていることが好ましい。オキシアルキレン基がこのようなものであると、水への溶解性を確保し、且つ可とう性付与に寄与するものとなる。オキシアルキレン基全体のうち、上記好ましいオキシアルキレン基の割合は、より好ましくは、７０〜１００モル％以上であり、更に好ましくは、８０〜１００モル％である。
【００３９】
上記一般式（II）中、Ｘが炭素数１〜５の２価のアルキレン基である場合、Ｘの例としては、メチレン（−ＣＨ２−）、エチレン（−ＣＨ２ＣＨ２−）、トリメチレン（−ＣＨ２ＣＨ２ＣＨ２−）、テトラメチレン（−ＣＨ２ＣＨ２ＣＨ２ＣＨ２−）、プロピレン［−ＣＨ（ＣＨ３）ＣＨ２−］等が挙げられる。これらのうち、Ｘは、メチレン、エチレンが好ましく、特にエチレンであることが好ましい。
【００４０】
上記一般式（II）において、ｍは、ＲａＯで表されるオキシアルキレン基の平均付加モル数を表わし、２〜２００の数である。なお、ＲａＯで表されるオキシアルキレン基が２種類以上の異なるオキシアルキレン基を有する場合、オキシアルキレン基の付加は、ランダム付加、ブロック付加、交互付加等のいずれの付加形態であってもよい。なお、平均付加モル数とは、単量体１モル中において付加しているオキシアルキレン基のモル数の平均値を意味する。
【００４１】
上記ｍが２００を超えると、単量体の重合性が低下することになる。また、ｍが２未満であると、得られる重合体が充分な柔軟性を有しないものとなり、バインダーとしての使用に適したものではなくなるおそれがある。ｍの範囲としては、２〜１５０が好ましく、１０〜１００がより好ましい。
【００４２】
不飽和ポリアルキレングリコールエーテル系単量体は１種類を単独で用いてもよく、２種類以上を任意の比率で組み合わせて用いてもよい。したがって、水溶性高分子は、不飽和ポリアルキレングリコールエーテル系単量体を、１種類だけ含んでいてもよく、２種類以上を任意の比率で組み合わせて含んでいてもよい。
【００４３】
不飽和ポリアルキレングリコールエーテル系単量体は、アルケニル基とポリアルキレングリコール鎖とを有するものであることが好ましく、アルケニル基を有する不飽和アルコールポリアルキレングリコール付加物が好適である。上記単量体としては、アルケニル基を有する不飽和アルコールにポリアルキレングリコール鎖が付加した構造を有する化合物であればよく、炭素数が２〜１０、好ましくは炭素数が３〜８のアルケニル基を有するとともに、炭素数が２〜１０のオキシアルキレン基の平均付加モル数が２〜２００であることが好ましい。具体的には、ビニルアルコールアルキレンオキシド付加物、（メタ）アリルアルコールアルキレンオキシド付加物、３−ブテン−１−オールアルキレンオキシド付加物、イソプレノール（３−メチル−３−ブテン−１−オール）アルキレンオキシド付加物、３−メチル−２−ブテン−１−オールアルキレンオキシド付加物、２−メチル−３−ブテン−２−オールアルキレンオキシド付加物、２−メチル−２−ブテン−１−オールアルキレンオキシド付加物、２−メチル−３−ブテン−１−オールアルキレンオキシド付加物が好適であり、より好ましくは３−メチル−３−ブテン−１−オールにアルキレンオキシドを付加させたイソプレノール（３−メチル−３−ブテン−１−オール）アルキレンオキシド付加物、特に好ましくは３−メチル−３−ブテン−１−オール１モルにアルキレンオキシドを平均２〜２００モル付加させたイソプレノール（３−メチル−３−ブテン−１−オール）アルキレンオキシド付加物である。
【００４４】
水溶性高分子における不飽和ポリアルキレングリコールエーテル単量体単位の比率は、１〜２０質量％、好ましくは１．５〜１８質量％、さらに好ましくは２〜１５質量％である。不飽和ポリアルキレングリコールエーテル単量体単位を前記範囲で含有することで、水溶性高分子は、水に対する分散安定性が向上する。また、電極活物質間の密着性及び、電極活物質層と集電体との間の密着性を向上し、特に高温サイクル特性、高温保持特性に優れる。不飽和ポリアルキレングリコールエーテル単量体単位の比率が過少であると、水に対する溶解性が低下し、スラリーの均一塗工が困難になることがある。また不飽和ポリアルキレングリコールエーテル単量体単位の比率が過大であると、水に対する分散安定性が低下することがあり、また、充放電時の電極の膨らみにより電極活物質が脱落し、出力特性が損なわれることがある。
【００４５】
水溶性高分子は、さらに必要に応じ、（メタ）アクリル酸エステル単量体単位、架橋性単量体単位が含まれていてもよく、また反応性界面活性剤単量体などの機能性を有する単量体から導かれる構成単位や、その他の共重合可能な単量体から導かれる構成単位が含まれていてもよい。
【００４６】
（メタ）アクリル酸エステル単量体
（メタ）アクリル酸エステル単量体単位は、（メタ）アクリル酸エステル単量体を重合して得られる構造単位である。ただし、（メタ）アクリル酸エステル単量体の中でもフッ素を含有するものは、前記したフッ素含有（メタ）アクリル酸エステル単量体として（メタ）アクリル酸エステル単量体とは区別する。
【００４７】
（メタ）アクリル酸エステル単量体の例としては、メチルアクリレート、エチルアクリレート、ｎ−プロピルアクリレート、イソプロピルアクリレート、ｎ−ブチルアクリレート、ｔ−ブチルアクリレート、ペンチルアクリレート、ヘキシルアクリレート、ヘプチルアクリレート、オクチルアクリレート、２−エチルヘキシルアクリレート、ノニルアクリレート、デシルアクリレート、ラウリルアクリレート、ｎ−テトラデシルアクリレート、ステアリルアクリレート等のアクリル酸アルキルエステル；並びにメチルメタアクリレート、エチルメタアクリレート、ｎ−プロピルメタアクリレート、イソプロピルメタアクリレート、ｎ−ブチルメタアクリレート、ｔ−ブチルメタアクリレート、ペンチルメタアクリレート、ヘキシルメタアクリレート、ヘプチルメタアクリレート、オクチルメタアクリレート、２−エチルヘキシルメタアクリレート、ノニルメタアクリレート、デシルメタアクリレート、ラウリルメタアクリレート、ｎ−テトラデシルメタアクリレート、ステアリルメタアクリレート等のメタクリル酸アルキルエステルが挙げられる。中でもエチルアクリレート、ブチルアクリレート、２−エチルヘキシルアクリレートが好ましい。
【００４８】
（メタ）アクリル酸エステル単量体は１種類を単独で用いてもよく、２種類以上を任意の比率で組み合わせて用いてもよい。したがって、水溶性高分子は、（メタ）アクリル酸エステル単量体単位を、１種類だけ含んでいてもよく、２種類以上を任意の比率で組み合わせて含んでいてもよい。
【００４９】
水溶性高分子において、（メタ）アクリル酸エステル単量体単位を含有する場合、その比率は、好ましくは３０〜７０質量％、より好ましくは３５〜６５質量％、特に好ましくは４０〜６０質量％である。（メタ）アクリル酸エステル単量体単位を含有することで、水溶性高分子を含む電極活物質層の集電体への密着性を高くすることができ、また電極活物質層の柔軟性を高めることができる。
【００５０】
架橋性単量体
水溶性高分子は、上記各構成単位に加え、さらに架橋性単量体単位を含んでいてもよい。架橋性単量体単位は、架橋性単量体を加熱又はエネルギー照射により、重合中又は重合後に架橋構造を形成しうる構造単位である。架橋性単量体の例としては、通常は、熱架橋性を有する単量体を挙げることができる。より具体的には、熱架橋性の架橋性基及び１分子あたり１つのオレフィン性二重結合を有する単官能性単量体、及び１分子あたり２つ以上のオレフィン性二重結合を有する多官能性単量体が挙げられる。
【００５１】
単官能性単量体に含まれる熱架橋性の架橋性基の例としては、エポキシ基、Ｎ−メチロールアミド基、オキセタニル基、オキサゾリン基、及びこれらの組み合わせが挙げられる。これらの中でも、エポキシ基が、架橋及び架橋密度の調節が容易な点でより好ましい。
【００５２】
熱架橋性の架橋性基としてエポキシ基を有し、且つオレフィン性二重結合を有する架橋性単量体の例としては、ビニルグリシジルエーテル、アリルグリシジルエーテル、ブテニルグリシジルエーテル、ｏ−アリルフェニルグリシジルエーテルなどの不飽和グリシジルエーテル；ブタジエンモノエポキシド、クロロプレンモノエポキシド、４，５−エポキシ−２−ペンテン、３，４−エポキシ−１−ビニルシクロヘキセン、１，２−エポキシ−５，９−シクロドデカジエンなどのジエンまたはポリエンのモノエポキシド；３，４−エポキシ−１−ブテン、１，２−エポキシ−５−ヘキセン、１，２−エポキシ−９−デセンなどのアルケニルエポキシド；並びにグリシジルアクリレート、グリシジルメタアクリレート、グリシジルクロトネート、グリシジル−４−ヘプテノエート、グリシジルソルベート、グリシジルリノレート、グリシジル−４−メチル−３−ペンテノエート、３−シクロヘキセンカルボン酸のグリシジルエステル、４−メチル−３−シクロヘキセンカルボン酸のグリシジルエステルなどの不飽和カルボン酸のグリシジルエステル類が挙げられる。
【００５３】
熱架橋性の架橋性基としてＮ−メチロールアミド基を有し、且つオレフィン性二重結合を有する架橋性単量体の例としては、Ｎ−メチロール（メタ）アクリルアミドなどのメチロール基を有する（メタ）アクリルアミド類が挙げられる。
【００５４】
熱架橋性の架橋性基としてオキセタニル基を有し、且つオレフィン性二重結合を有する架橋性単量体の例としては、３−（（メタ）アクリロイルオキシメチル）オキセタン、３−（（メタ）アクリロイルオキシメチル）−２−トリフロロメチルオキセタン、３−（（メタ）アクリロイルオキシメチル）−２−フェニルオキセタン、２−（（メタ）アクリロイルオキシメチル）オキセタン、及び２−（（メタ）アクリロイルオキシメチル）−４−トリフロロメチルオキセタンが挙げられる。
【００５５】
熱架橋性の架橋性基としてオキサゾリン基を有し、且つオレフィン性二重結合を有する架橋性単量体の例としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリン、及び２−イソプロペニル−５−エチル−２−オキサゾリンが挙げられる。
【００５６】
２つ以上のオレフィン性二重結合を有する多官能性単量体の例としては、アリル（メタ）アクリレート、エチレンジ（メタ）アクリレート、ジエチレングリコールジ（メタ）アクリレート、トリエチレングリコールジ（メタ）アクリレート、テトラエチレングリコールジ（メタ）アクリレート、トリメチロールプロパン−トリ（メタ）アクリレート、ジプロピレングリコールジアリルエーテル、ポリグリコールジアリルエーテル、トリエチレングリコールジビニルエーテル、ヒドロキノンジアリルエーテル、テトラアリルオキシエタン、トリメチロールプロパン−ジアリルエーテル、前記以外の多官能性アルコールのアリルまたはビニルエーテル、トリアリルアミン、メチレンビスアクリルアミド、及びジビニルベンゼンが挙げられる。
【００５７】
架橋性単量体としては、特に、エチレンジメタアクリレート、アリルグリシジルエーテル、及びグリシジルメタアクリレートを好ましく用いることができる。
【００５８】
水溶性高分子に架橋性単量体単位が含まれる場合、その比率は、好ましくは０．１質量％以上、より好ましくは０．２質量％以上、特に好ましくは０．５質量％以上であり、好ましくは５質量％以下、より好ましくは４質量％以下、特に好ましくは２質量％以下である。架橋性単量体単位の比率を前記範囲の下限値以上とすることにより、水溶性高分子の分子量を高め、膨潤度が過度に上昇することを防止しうる。一方、架橋性単量体単位の比率を前記範囲の上限値以下とすることにより、水溶性高分子の水に対する可溶性を高め、分散性を良好にすることができる。したがって、架橋性単量体単位の比率を前記範囲内とすることにより、膨潤度及び分散性の両方を良好なものとすることができる。
【００５９】
他の単量体単位
水溶性高分子には、上記各単量体単位に加え、反応性界面活性剤単量体などの機能性を有する単量体から導かれる構造単位や、その他の共重合可能な単量体から導かれる構造単位が含まれていてもよい。
【００６０】
反応性界面活性剤単量体は、他の単量体と共重合しうる重合性の基を有し、且つ、界面活性基（親水性基及び疎水性基）を有する単量体である。反応性界面活性剤単量体を重合することにより得られる反応性界面活性剤単位は、水溶性高分子の分子の一部を構成し、且つ界面活性剤として機能しうる構成単位である。
【００６１】
通常、反応性界面活性剤単量体は重合性不飽和基を有し、この基が重合後に疎水性基としても作用する。反応性界面活性剤単量体が有する重合性不飽和基の例としては、ビニル基、アリル基、ビニリデン基、プロペニル基、イソプロペニル基、及びイソブチリデン基が挙げられる。かかる重合性不飽和基の種類は、１種類でもよく、２種類以上でもよい。
【００６２】
また、反応性界面活性剤単量体は、親水性を発現する部分として、通常は親水性基を有する。反応性界面活性剤単量体は、親水性基の種類により、アニオン系、カチオン系、ノニオン系の界面活性剤に分類される。
【００６３】
アニオン系の親水性基の例としては、−ＳＯ３Ｍ、−ＣＯＯＭ、及び−ＰＯ（ＯＨ）２が挙げられる。ここでＭは、水素原子又はカチオンを示す。カチオンの例としては、リチウム、ナトリウム、カリウム等のアルカリ金属イオン；カルシウム、マグネシウム等のアルカリ土類金属イオン；アンモニウムイオン；モノメチルアミン、ジメチルアミン、モノエチルアミン、トリエチルアミン等のアルキルアミンのアンモニウムイオン；並びにモノエタノールアミン、ジエタノールアミン、トリエタノールアミン等のアルカノールアミンのアンモニウムイオンが挙げられる。
【００６４】
カチオン系の親水基の例としては、−Ｃｌ、−Ｂｒ、−Ｉ、及び−ＳＯ３ＯＲＸが挙げられる。ここでＲＸは、アルキル基を示す。ＲＸの例としては、メチル基、エチル基、プロピル基、及びイソプロピル基が挙げられる。
【００６５】
ノニオン系の親水基の例としては、−ＯＨが挙げられる。
【００６６】
好適な反応性界面活性剤単量体の例としては、下記の式（III）で表される化合物が挙げられる。
【００６７】
【化３】
2014029850.tif 000004
【００６８】
式（III）において、Ｒは２価の結合基を表す。Ｒの例としては、−Ｓｉ−Ｏ−基、メチレン基及びフェニレン基が挙げられる。式（III）において、Ｒ３は親水性基を表す。Ｒ３の例としては、−ＳＯ３ＮＨ４が挙げられる。式（III）において、ｎは１以上１００以下の整数である。反応性界面活性剤単量体は、１種類を単独で用いてもよく、２種類以上を任意の比率で組み合わせて用いてもよい。
【００６９】
水溶性高分子が反応性界面活性剤単位を含む場合、その比率は、通常０．１質量％以上、好ましくは０．２質量％以上、より好ましくは０．５質量％以上であり、通常１５質量％以下、好ましくは１０質量％以下、より好ましくは５質量％以下である。反応性界面活性剤単位の比率を前記範囲の下限値以上とすることにより、負極用スラリー組成物の分散性を向上させることができる。一方、反応性界面活性剤単位の比率を前記範囲の上限値以下とすることにより、負極活物質層の耐久性を向上させることができる。
【００７０】
水溶性高分子が有しうる任意の単位のさらなる例としては、下記の単量体を重合して得られる単位が挙げられる。即ち、スチレン、クロロスチレン、ビニルトルエン、ｔ−ブチルスチレン、ビニル安息香酸、ビニル安息香酸メチル、ビニルナフタレン、クロロメチルスチレン、ヒドロキシメチルスチレン、α−メチルスチレン、ジビニルベンゼン等のスチレン系単量体；アクリルアミド、アクリルアミド−２−メチルプロパンスルホン酸等のアミド系単量体；アクリロニトリル、メタクリロニトリル等のα，β−不飽和ニトリル化合物単量体；エチレン、プロピレン等のオレフィン類単量体；塩化ビニル、塩化ビニリデン等のハロゲン原子含有単量体；酢酸ビニル、プロピオン酸ビニル、酪酸ビニル、安息香酸ビニル等のビニルエステル類単量体；メチルビニルエーテル、エチルビニルエーテル、ブチルビニルエーテル等のビニルエーテル類単量体；メチルビニルケトン、エチルビニルケトン、ブチルビニルケトン、ヘキシルビニルケトン、イソプロペニルビニルケトン等のビニルケトン類単量体；並びにＮ−ビニルピロリドン、ビニルピリジン、ビニルイミダゾール等の複素環含有ビニル化合物単量体の１以上を重合して得られる単位が挙げられる。水溶性高分子におけるこれらの単位の割合は、好ましくは０質量％〜１０質量％、より好ましくは０質量％〜５質量％である。
【００７１】
水溶性高分子の１％水溶液粘度は、１０〜１００００ｍＰａ・ｓであることが好ましい。ここで、水溶性高分子の１％水溶液粘度は、２３℃、ｐＨ８において測定される粘度をいう。
【００７２】
また、水溶性高分子の、ｐＨ８における、１％水溶液を調整した際の溶液粘度は、さらに好ましくは１０〜１０，０００ｍＰａ・ｓ、より好ましくは２０〜８，０００ｍＰａ・ｓ、特に好ましくは３０〜５，０００ｍＰａ・ｓの範囲にある。溶液粘度が高すぎると、負極活物質層の集電体に対する密着性が低下することがあり、また低すぎると負極活物質層の柔軟性が低下することがある。
【００７３】
水溶性高分子の重量平均分子量は、好ましくは１００以上、より好ましくは５００以上、特に好ましくは１０００以上であり、好ましくは５０００００以下、より好ましくは２５００００以下、特に好ましくは１０００００以下である。水溶性高分子の重量平均分子量は、ゲルパーミエーションクロマトグラフィー（ＧＰＣ）によって、ジメチルホルムアミドの１０体積％水溶液に０．８５ｇ／ｍｌの硝酸ナトリウムを溶解させた溶液を展開溶媒としたポリスチレン換算の値として求めればよい。
【００７４】
さらに、水溶性高分子のガラス転移温度は、通常０℃以上、好ましくは５℃以上であり、通常１００℃以下、好ましくは５０℃以下である。水溶性高分子のガラス転移温度は、様々な単量体を組み合わせることによって調整可能である。
【００７５】
水溶性高分子の製造
水溶性高分子を製造する方法としては、水溶性高分子を構成する前記単量体を所定の比率で含む単量体混合物を、水系溶媒中で重合してポリマーを得、ｐＨ７〜１３にアルカリ化する方法が挙げられる。
【００７６】
水系溶媒としては、単量体混合物および得られる水溶性高分子の溶解ないし分散が可能なものであれば格別限定されることはなく、通常、水などの常圧における沸点が８０〜３５０℃、好ましくは１００〜３００℃の分散媒から選ばれる。なお、下記例示の分散媒名の後の（  ）内の数字は常圧での沸点（単位℃）であり、小数点以下は四捨五入または切り捨てられた値である。例えば、ケトン類としては、ダイアセトンアルコール(１６９)、γ−ブチロラクトン(２０４)；アルコール類としては、エチルアルコール(７８)、イソプロピルアルコール(８２)、ノルマルプロピルアルコール(９７)；グリコール類として、エチレングリコール（１９３）、プロピレングリコール（１８８）、ジエチレングリコール（２４４）；グリコールエーテル類としては、プロピレングリコールモノメチルエーテル（１２０）、メチルセロソルブ（１２４）、エチルセロソルブ（１３６）、エチレングリコールターシャリーブチルエーテル（１５２）、ブチルセロソルブ（１７１）、３−メトキシー３メチル−１−ブタノール（１７４）、エチレングリコールモノプロピルエーテル（１５０）、ジエチレングリコールモノブチルピルエーテル（２３０）、トリエチレングリコールモノブチルエーテル（２７１）、ジプロピレングリコールモノメチルエーテル（１８８）；エーテル類としては、１,３−ジオキソラン（７５）、１,４−ジオキソラン（１０１）、テトラヒドロフラン（６６）が挙げられる。中でも、水は可燃性がなく、また水溶性高分子の製造後、溶媒置換することなく、重合体含有水溶液をスラリーの製造に使用できるため、最も好ましい。なお、主溶媒として水を使用して、水溶性高分子の溶解状態が確保可能な範囲において上記記載の水以外の水系溶媒を混合して用いて良い。
【００７７】
重合方法は、乳化重合法であり、重合反応としては、イオン重合、ラジカル重合、リビングラジカル重合などが挙げられる。乳化重合法は、たとえば攪拌機および加熱装置付きの密閉容器に水、分散剤や乳化剤などの添加剤、開始剤および単量体を所定の組成になるように加え、攪拌しながら温度を上昇させて重合を開始する方法である。
【００７８】
乳化剤や分散剤、重合開始剤などは、これらの重合法において一般的に用いられるものであり、その使用量も一般に使用される量でよい。
【００７９】
重合温度および重合時間は、重合法や使用する重合開始剤の種類などにより任意に選択できるが、通常、重合温度は約３０℃以上、重合時間は０．５〜３０時間程度である。アミン類などの添加剤を重合助剤として用いることもできる。さらにこれらの方法によって得られる重合体の溶液に、アルカリ金属（Ｌｉ、Ｎａ、Ｋ、Ｒｂ、Ｃｓ）水酸化物、アンモニア、無機アンモニウム化合物（ＮＨ４Ｃｌなど）、有機アミン化合物（エタノールアミン、ジエチルアミンなど）などが溶解している塩基性水溶液を加えてｐＨ５〜１０、好ましくは５〜９の範囲になるように調整することができる。アルカリ金属水酸化物によるｐＨ調整は、水溶性高分子による、集電体及び活物質との結着性（ピール強度）を向上させるため好ましい。
【００８０】
上述した水溶性高分子は、２種以上の高分子からなる混合物であってもよい。高分子混合物は、少なくとも１種のモノマー成分を常法により重合し、引き続き、他の少なくとも１種のモノマー成分を添加し、常法により重合させる方法（二段重合法）などによっても得ることができる。
【００８１】
重合に用いる重合開始剤としては、たとえば過酸化ラウロイル、ジイソプロピルパーオキシジカーボネート、ジ−２−エチルヘキシルパーオキシジカーボネート、ｔ−ブチルパーオキシピバレート、３，３，５−トリメチルヘキサノイルパーオキサイドなどの有機過酸化物、α，α’−アゾビスイソブチロニトリルなどのアゾ化合物、または過硫酸アンモニウム、過硫酸カリウムなどが挙げられる。
【００８２】
また、前記重合において、連鎖移動剤を加えてもよい。連鎖移動剤としては、アルキルメルカプタンが好ましく、具体的には、ｎ−ブチルメルカプタン、ｔ−ブチルメルカプタン、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタンが挙げられる。中でも、ｎ−オクチルメルカプタン、ｔ−ドデシルメルカプタンが、重合安定性が良好であるという観点から好ましい。
【００８３】
また、上記アルキルメルカプタンと共に他の連鎖移動剤を併用してもよい。併用してもよい連鎖移動剤としては、ターピノーレン、アリルアルコール、アリルアミン、アリルスルフォン酸ソーダ（カリウム）、メタアリルスルフォン酸ソーダ（カリウム）等が挙げられる。上記の連鎖移動剤の使用量は、本願発明の効果を妨げない範囲で特に限定されない。
【００８４】
ｐＨ７〜１３にアルカリ化する方法としては、特に限定されないが、水酸化リチウム水溶液、水酸化ナトリウム水溶液、水酸化カリウム水溶液などのアルカリ金属水溶液、水酸化カルシウム水溶液、水酸化マグネシウム水溶液などのアルカリ土類金属水溶液や、アンモニア水溶液などのアルカリ水溶液を添加する方法が挙げられる。
【００８５】
水溶性高分子の含有量
本発明のリチウムイオン二次電池負極用スラリー組成物における水溶性高分子の含有割合は、特に限定はされないが、後述する負極活物質１００質量部に対して好ましくは０．１〜２０質量部、さらに好ましくは０．５〜１５質量部、特に好ましくは１〜１０質量部の範囲ある。水溶性高分子の比率が過少であると、集電体と負極活物質層との密着性が低下し、充放電時の負極活物質層の膨張、収縮により負極活物質が脱落し、出力特性が損なわれることがある。また水溶性高分子の比率が過大であると、相対的に負極活物質層における負極活物質量が減少し、出力特性が低下することがある。
【００８６】
（負極活物質）
本発明のリチウムイオン二次電池負極用スラリー組成物は、上記水溶性高分子、および溶媒ないし分散媒としての水に加え、負極活物質を含有してなる。負極活物質は、二次電池用負極内で電子の受け渡しをする物質である。負極活物質としては、炭素材料系活物質や合金系活物質が挙げられる。
【００８７】
炭素材料系活物質とは、リチウムが挿入可能な炭素を主骨格とする活物質をいい、具体的には、炭素質材料と黒鉛質材料が挙げられる。炭素質材料とは一般的に炭素前駆体を２０００℃以下で熱処理（炭素化）された黒鉛化の低い（結晶性の低い）炭素材料を示し、黒鉛質材料とは易黒鉛性炭素を２０００℃以上で熱処理することによって得られた黒鉛に近い高い結晶性を有する黒鉛質材料を示す。
【００８８】
炭素質材料としては、熱処理温度によって炭素の構造を容易に変える易黒鉛性炭素や、ガラス状炭素に代表される非晶質構造に近い構造を持つ難黒鉛性炭素が挙げられる。
【００８９】
易黒鉛性炭素としては石油や石炭から得られるタールピッチを原料とした炭素材料が挙げられ、例えば、コークス、メソカーボンマイクロビーズ（ＭＣＭＢ）、メソフェーズピッチ系炭素繊維、熱分解気相成長炭素繊維などが挙げられる。ＭＣＭＢとはピッチ類を４００℃前後で加熱する過程で生成したメソフェーズ小球体を分離抽出した炭素微粒子であり、メソフェーズピッチ系炭素繊維とは、前記メソフェーズ小球体が成長、合体して得られるメソフェーズピッチを原料とする炭素繊維である。
【００９０】
難黒鉛性炭素としては、フェノール樹脂焼成体、ポリアクリロニトリル系炭素繊維、擬等方性炭素、フルフリルアルコール樹脂焼成体（ＰＦＡ）などが挙げられる。
【００９１】
黒鉛質材料としては天然黒鉛、人造黒鉛があげられる。人造黒鉛としては、主に２８００℃以上で熱処理した人造黒鉛、ＭＣＭＢを２０００℃以上で熱処理した黒鉛化ＭＣＭＢ、メソフェーズピッチ系炭素繊維を２０００℃以上で熱処理した黒鉛化メソフェーズピッチ系炭素繊維などがあげられる。
これら炭素系活物質の中でも黒鉛質材料が好ましい。
【００９２】
合金系活物質とは、リチウムの挿入可能な元素を構造に含み、リチウムが挿入した場合の質量あたりの理論電気容量が５００ｍＡｈ／ｇ以上である活物質をいい、具体的には、リチウム金属、リチウム合金を形成する単体金属およびその合金、及びそれらの酸化物や硫化物、窒化物、珪化物、炭化物、燐化物等が用いられる。
【００９３】
リチウム合金を形成する単体金属及び合金としては、Ａｇ、Ａｌ、Ｂａ、Ｂｉ、Ｃｕ、Ｇａ、Ｇｅ、Ｉｎ、Ｎｉ、Ｐ、Ｐｂ、Ｓｂ、Ｓｉ、Ｓｎ、Ｓｒ、Ｚｎ等の金属を含有する化合物が挙げられる。それらの中でもケイ素（Ｓｉ）、スズ（Ｓｎ）または鉛（Ｐｂ）の単体金属若しくはこれら原子を含む合金、または、それらの金属の化合物が用いられる。
【００９４】
合金系活物質は、さらに、一つ以上の非金属元素を含有していてもよい。具体的には、例えばＳｉＣ、ＳｉＯｘＣｙ（以下、「Ｓｉ−Ｏ−Ｃ」と呼ぶ）（０＜ｘ≦３、０＜ｙ≦５）、Ｓｉ３Ｎ４、Ｓｉ２Ｎ２Ｏ、ＳｉＯｘ（０＜ｘ≦２）、ＳｎＯｘ（０＜ｘ≦２）、ＬｉＳｉＯ、ＬｉＳｎＯ等が挙げられ、中でも低電位でリチウムの挿入脱離が可能なＳｉＯｘＣｙが好ましい。例えば、ＳｉＯｘＣｙは、ケイ素を含む高分子材料を焼成して得ることができる。ＳｉＯｘＣｙの中でも、容量とサイクル特性の兼ね合いから、０．８≦ｘ≦３、２≦ｙ≦４の範囲が好ましく用いられる。
【００９５】
酸化物や硫化物、窒化物、珪化物、炭化物、燐化物としては、リチウムの挿入可能な元素の酸化物や硫化物、窒化物、珪化物、炭化物、燐化物等が挙げられ、その中で酸化物が特に好ましい。具体的には酸化スズ、酸化マンガン、酸化チタン、酸化ニオブ、酸化バナジウム等の酸化物、Ｓｉ、Ｓｎ、ＰｂおよびＴｉ原子よりなる群から選ばれる金属元素を含むリチウム含有金属複合酸化物材料が用いられている。ケイ素の酸化物としてはシリコンカーバイド（Ｓｉ−Ｏ−Ｃ）のような材料も挙げられる。
【００９６】
リチウム含有金属複合酸化物としては、更にＬｉｘＴｉｙＭｚＯ４で示されるリチウムチタン複合酸化物（０．７≦ｘ≦１．５、１．５≦ｙ≦２．３、０≦ｚ≦１．６、Ｍは、Ｎａ、Ｋ、Ｃｏ、Ａｌ、Ｆｅ、Ｔｉ、Ｍｇ、Ｃｒ、Ｇａ、Ｃｕ、ＺｎおよびＮｂ）が挙げられ、中でもＬｉ４／３Ｔｉ５／３Ｏ４、Ｌｉ１Ｔｉ２Ｏ４、Ｌｉ４／５Ｔｉ１１／５Ｏ４が用いられる。
【００９７】
これらの中でもケイ素を含む材料が好ましく、中でもＳｉＣ、ＳｉＯｘ（０＜ｘ≦２）、Ｓｉ−Ｏ−Ｃがさらに好ましい。この化合物では高電位でＳｉ（ケイ素）、低電位ではＣ（炭素）へのＬｉの挿入脱離が起こると推測され、他の合金系活物質よりも膨張・収縮が抑制される。
【００９８】
本発明においては、炭素材料やケイ素含有材料が好ましく、特に黒鉛質材料や、Ｓｉ−Ｏ−Ｃが好ましい。なお、負極活物質は、１種単独で用いても良く、２種以上を併用してもよい。負極活物質の形状は、粒状に整粒されたものが好ましい。粒子の形状が球形であると、電極成形時により高密度な電極が形成できる。
【００９９】
なお、負極活物質は、１種単独で用いてもよく、２種以上を併用してもよい。併用する場合には、黒鉛質材料とケイ素含有材料との併用が好ましい。その配合比率（黒鉛質材料／ケイ素含有材料）は、重量比で、９９／１〜４０／６０が好ましく、９５／５〜４５／５５がより好ましい。負極活物質の形状は、粒状に整粒されたものが好ましい。粒子の形状が球形であると、電極成形時により高密度な電極が形成できる。
【０１００】
負極活物質の体積平均粒子径は、電池の他の構成要件との兼ね合いで適宜選択されるが通常０．１〜１００μｍ、好ましくは１〜５０μｍ、より好ましくは５〜４０μｍである。また、負極活物質の５０％体積累積径は、初期効率、負荷特性、サイクル特性などの電池特性の向上の観点から、通常１〜５０μｍ、好ましくは１５〜３０μｍである。体積平均粒子径は、レーザー回折で粒度分布を測定することにより求められる。５０％体積累積径は、レーザー回折式粒度分布測定装置（ＳＡＬＤ−３１００；島津製作所製）にて測定し、算出される５０％体積平均粒子径である。
【０１０１】
負極活物質のタップ密度は、特に制限されないが、０．６ｇ／ｃｍ３以上のものが好適に用いられる。
【０１０２】
負極活物質のＢＥＴ比表面積は、好ましくは３〜２０ｍ２／ｇ、より好ましくは３〜１５ｍ２／ｇ、特に好ましくは３〜１０ｍ２／ｇである。負極活物質のＢＥＴ比表面積が上記範囲にあることで、負極活物質表面の活性点が増えるため、二次電池の低温出力特性に優れる。
【０１０３】
（分散媒）
本発明では、スラリーの分散媒として水を用いる。また、本発明においては、スラリー組成物の分散安定性を損なわず、作業環境衛生に悪影響を与えない範囲であれば、分散媒として水に、親水性の溶媒を混合してもよい。親水性の溶媒としては、メタノール、エタノール、Ｎ−メチルピロリドンなどがあげられ、水に対して５質量％以下であることが好ましい。
【０１０４】
本発明のリチウムイオン二次電池負極用スラリー組成物には、上記成分に加え、本発明の目的を損なわない範囲で、バインダー、導電材、増粘剤、その他の添加剤が含まれていてもよい。
【０１０５】
（バインダー）
バインダーは、負極活物質を相互に結着させることができ、集電体に対する密着性を有する化合物であれば特に制限はないが、粒子状バインダーであることが好ましい。バインダーは、負極活物質層において負極活物質同士を結着させたり、負極活物質と集電体とを結着させたりする性質をもつが、中でも、粒子状バインダーを用いることにより、負極活物質を強固に保持しうるので、集電体に対する負極活物質層の密着性を高めることができる。また、粒子状バインダーを用いることにより、負極活物質層に含まれる負極活物質以外の粒子をも結着し、負極活物質層の強度を維持する役割も果たすことができる。
【０１０６】
粒子状バインダーは、スラリー中で粒子形状を保持した状態で存在するものであればよいが、負極活物質層においても粒子形状を保持した状態で存在できるものが好ましい。本発明において、「粒子状態を保持した状態」とは、完全に粒子形状を保持した状態である必要はなく、その粒子形状をある程度保持した状態であればよい。
【０１０７】
通常、粒子状バインダーを形成する重合体は、非水溶性である。したがって、通常、粒子状バインダーは、電極を製造するためのスラリー組成物において粒子状となっており、その粒子形状を維持したまま二次電池用電極に含まれる。
【０１０８】
粒子状バインダーとしては、例えば、ラテックスのごときバインダーの重合体粒子が水に分散した状態のものや、このような分散液を乾燥して得られる粉末状のものがあげられる。
【０１０９】
粒子状バインダーとしては、非水溶性である、即ち、水系溶媒中で溶解せずに粒子状で分散していることが好ましい。非水溶性であるとは、具体的には、２５℃において、そのバインダー０．５ｇを１００ｇの水に溶解した際に、不溶分が９０質量％以上となることをいう。
【０１１０】
バインダーを構成する重合体としては、フッ素重合体、ジエン系重合体、アクリレート重合体、ポリイミド、ポリアミド、ポリウレタン重合体等の高分子化合物が挙げられ、フッ素重合体、ジエン重合体又はアクリレート重合体が好ましく、ジエン重合体又はアクリレート重合体がより好ましい。
【０１１１】
ジエン重合体は、共役ジエン単量体を重合して得られる構造単位（以下、「共役ジエン単量体単位」と記すことがある。）を含む重合体であり、具体的には共役ジエンの単独重合体もしくは共役ジエン単量体を含む単量体混合物を重合して得られる共重合体、またはそれらの水素添加物である。
【０１１２】
共役ジエン単量体としては、１，３−ブタジエン、イソプレン、２−メチル−１，３−ブタジエン、２，３−ジメチル−１，３ブタジエン、２−クロル−１，３−ブタジエンなどが挙げられる。これら共役ジエンは、それぞれ単独で、あるいは２種以上を組み合わせて用いることができる。ジエン重合体における共役ジエン単量体単位の割合は、好ましくは２０質量％以上６０質量％以下、好ましくは３０質量％以上５５質量％以下である。
【０１１３】
ジエン重合体は、共役ジエン単量体と共重合可能な他の単量体単位を含んでいてもよい。
【０１１４】
他の単量体単位を構成する他の単量体としては、エチレン性不飽和カルボン酸単量体、芳香族ビニル単量体、シアン化ビニル単量体、不飽和カルボン酸アルキルエステル単量体、ヒドロキシアルキル基を含有する不飽和単量体、不飽和カルボン酸アミド単量体などが挙げられる。これらの他の単量体は、それぞれ単独で、あるいは２種以上を組み合わせて用いることができる。これらのなかでも、エチレン性不飽和カルボン酸単量体、芳香族ビニル単量体、シアン化ビニル単量体が好ましい。
【０１１５】
エチレン性不飽和カルボン酸単量体としては、アクリル酸、メタクリル酸、クロトン酸等のエチレン性不飽和モノカルボン酸；マレイン酸、フマル酸、イタコン酸等のエチレン性不飽和ジカルボン酸及びその無水物；などが挙げられる。中でも、エチレン性不飽和ジカルボン酸単量体が好ましく、イタコン酸が特に好ましい。
ジエン重合体における、エチレン性不飽和カルボン酸単量体単位の含有割合は、好ましくは０．５質量％以上、より好ましくは２質量％以上、特に好ましくは３質量％以上であり、好ましくは１０質量％以下、より好ましくは７．５質量％以下、特に好ましくは５．０質量％以下である。
【０１１６】
芳香族ビニル単量体としては、スチレン、α−メチルスチレン、ビニルトルエン、及びジビニルベンゼンが挙げられる。中でも、スチレンが好ましい。
【０１１７】
シアン化ビニル単量体としては、アクリロニトリル、メタクリロニトリル、α−クロルアクリロニトリル、及びα−エチルアクリロニトリルが挙げられる。
【０１１８】
不飽和カルボン酸アルキルエステル単量体としては、メチルアクリレート、メチルメタクリレート、エチルアクリレート、エチルメタクリレート、ブチルアクリレート、グリシジルメタクリレート、ジメチルフマレート、ジエチルフマレート、ジメチルマレエート、ジエチルマレエート、ジメチルイタコネート、モノメチルフマレート、モノエチルフマレート、及び２−エチルヘキシルアクリレートが挙げられる。
【０１１９】
不飽和カルボン酸アミド単量体としては、例えば、アクリルアミド、メタクリルアミド、Ｎ−メチロールアクリルアミド、Ｎ−メチロールメタクリルアミド、及びＮ，Ｎ−ジメチルアクリルアミドが挙げられる。
【０１２０】
ヒドロキシアルキル基を含有する不飽和単量体としては、２−ヒドロキシエチルアクリレート、２−ヒドロキシメタクリレート、２−ヒドロキシプロピルアクリレート等のヒロドキシアルキルアクリレートなどが挙げられる。
【０１２１】
ジエン重合体における共重合可能な他の単量体の含有割合の合計は、好ましくは４０質量％以上８０質量％以下、好ましくは４５質量％以上７０質量％以下である。
【０１２２】
アクリレート重合体は、（メタ）アクリル酸エステル単量体を重合して得られる構造単位（以下、「（メタ）アクリル酸エステル単量体単位」と記すことがある。）を含む重合体である。具体的には、（メタ）アクリル酸エステル単量体の単独重合体または（メタ）アクリル酸エステル単量体を含む単量体混合物を重合して得られる共重合体である。本発明において、（メタ）アクリル酸エステルは、アクリル酸エステル及び／又はメタクリル酸エステルをさす。
【０１２３】
アクリル酸エステル単量体としては、アクリル酸エチル、アクリル酸プロピル、アクリル酸イソプロピル、アクリル酸ｎ−ブチル、アクリル酸イソブチル、アクリル酸ｔ−ブチル、アクリル酸ｎ−アミル、アクリル酸イソアミル、アクリル酸ｎ−ヘキシル、アクリル酸２−エチルヘキシル、アクリル酸ヘキシル、アクリル酸ノニル、アクリル酸ラウリル、アクリル酸ステアリルなどが挙げられる。メタクリル酸エステルとしては、メタクリル酸エチル、メタクリル酸プロピル、メタクリル酸イソプロピル、メタクリル酸ｎ−ブチル、メタクリル酸イソブチル、メタクリル酸ｔ−ブチル、メタクリル酸ｎ−アミル、メタクリル酸イソアミル、メタクリル酸ｎ−ヘキシル、メタクリル酸２−エチルヘキシル、メタクリル酸オクチル、メタクリル酸イソデシル、メタクリル酸ラウリル、メタクリル酸トリデシル、メタクリル酸ステアリルなどが挙げられる。これらの中でも、アクリル酸エステルが好ましく、アクリル酸ｎ−ブチルおよびアクリル酸２−エチルヘキシルが、得られる電極の強度を向上できる点で、特に好ましい。アクリレート重合体中の（メタ）アクリル酸エステル単量体単位の含有割合は、好ましくは５０質量％以上、より好ましくは６０質量％以上であり、好ましくは９５質量％以下、より好ましくは９０質量％以下である。アクリレート重合体における（メタ）アクリル酸エステル単量体単位の含有割合が前記範囲であると、耐熱性が高く、かつ得られる電極の内部抵抗を小さくできる。
【０１２４】
アクリレート重合体は、（メタ）アクリル酸エステル単量体と共重合可能な他の単量体単位を含んでいてもよい。
他の単量体単位を構成する他の単量体としては、エチレン性不飽和カルボン酸単量体、シアン化ビニル単量体などが挙げられる。
【０１２５】
エチレン性不飽和カルボン酸単量体としては、アクリル酸、メタクリル酸、クロトン酸等のエチレン性不飽和モノカルボン酸；マレイン酸、フマル酸、イタコン酸等のエチレン性不飽和ジカルボン酸及びその無水物；などが挙げられる。中でも、アクリル酸、メタクリル酸、イタコン酸が特に好ましい。
【０１２６】
アクリレート重合体における、エチレン性不飽和カルボン酸単量体単位の含有割合は、好ましくは０．１質量％以上、より好ましくは０．５質量％以上、特に好ましくは１質量％以上であり、好ましくは５０質量％以下、より好ましくは２０質量％以下、特に好ましくは１０質量％以下である。アクリレート重合体におけるエチレン性不飽和カルボン酸単量体単位の割合がこの範囲であると、結着性を高めて電極強度を向上させることができる。
【０１２７】
シアン化ビニル単量体としては、アクリロニトリル、メタクリロニトリル、α−クロルアクリロニトリル、及びα−エチルアクリロニトリルが挙げられる。
アクリレート重合体における、シアン化ビニル単量体単位の含有割合は、好ましくは３質量％以上、より好ましくは５質量％以上、好ましくは４０質量％以下、より好ましくは３０質量％以下である。
【０１２８】
さらに、アクリレート重合体は、上述したもの以外に、任意の構造単位を含んでいてもよい。これらの任意の構造単位は、上述した単量体と共重合可能な単量体が重合して得られる構造単位である。上述した単量体と共重合可能な単量体としては、エチレングリコールジメタクリレート、ジエチレングリコールジメタクリレート、トリメチロールプロパントリアクリレートなどの２つ以上の炭素−炭素二重結合を有するカルボン酸エステル類；スチレン、クロロスチレン、ビニルトルエン、ｔ−ブチルスチレン、ビニル安息香酸、ビニル安息香酸メチル、ビニルナフタレン、クロロメチルスチレン、ヒドロキシメチルスチレン、α−メチルスチレン、ジビニルベンゼン等の芳香族ビニル単量体；アクリルアミド、Ｎ−メチロールアクリルアミド、アクリルアミド−２−メチルプロパンスルホン酸などの不飽和カルボン酸アミド単量体；エチレン、プロピレン等のオレフィン類；ブタジエン、イソプレン等のジエン系単量体；塩化ビニル、塩化ビニリデン等のハロゲン原子含有単量体；酢酸ビニル、プロピオン酸ビニル、酪酸ビニル、安息香酸ビニル等のビニルエステル類；メチルビニルエーテル、エチルビニルエーテル、ブチルビエルエーテル等のビニルエーテル類；メチルビニルケトン、エチルビニルケトン、ブチルビニルケトン、ヘキシルビニルケトン、イソプロペニルビニルケトン等のビニルケトン類；Ｎ−ビニルピロリドン、ビニルピリジン、ビニルイミダゾール等の複素環含有ビニル化合物；などが挙げられる。これらは、１種類を単独で用いてもよく、２種類以上を任意の比率で組み合わせて用いてもよい。
【０１２９】
アクリレート重合体における前記の任意の構造単位の量は、アクリレート重合体中の（メタ）アクリル酸エステル単量体単位の量が、通常５０質量％以上、好ましくは６０質量％以上となる範囲に抑えることが望ましい。
【０１３０】
バインダーのガラス転移温度（Ｔｇ）は、好ましくは５０℃以下、さらに好ましくは−４０〜０℃である。バインダーのガラス転移温度（Ｔｇ）がこの範囲にあると、少量の使用量で結着性に優れ、集電体と負極活物質層との結着性に優れ、電極強度が強く、柔軟性に富み、電極形成時のプレス工程により電極密度を容易に高めることができる。
【０１３１】
バインダーが、粒子状である場合における、その数平均粒子径は、格別な限定はないが、通常は０．０１〜１μｍ、好ましくは０．０３〜０．８μｍ、より好ましくは０．０５〜０．５μｍである。バインダーが粒子状である場合における、その数平均粒子径がこの範囲であるときは、少量の使用でも優れた結着力を、負極活物質層に与えることができる。ここで、数平均粒子径は、透過型電子顕微鏡写真で無作為に選んだバインダー粒子１００個の径を測定し、その算術平均値として算出される個数平均粒子径である。粒子の形状は球形、異形、どちらでもかまわない。これらのバインダーは単独でまたは二種類以上を組み合わせて用いることができる。
【０１３２】
バインダーは、その製法は特に限定はされないが、各共重合体を構成する単量体を含む単量体混合物を、それぞれ乳化重合して得ることができる。乳化重合の方法としては、特に限定されず、従来公知の乳化重合法を採用すればよい。
【０１３３】
乳化重合に使用する分散媒、重合開始剤、連鎖移動剤、界面活性剤、乳化剤等は、これらの重合法において一般的に用いられるものであり、その使用量も一般に使用される量でよい。
【０１３４】
リチウムイオン二次電池負極用スラリー組成物にバインダーを添加する場合、その含有割合は、特に限定はされないが、負極活物質１００質量部に対して好ましくは０．１〜１０質量部、さらに好ましくは０．２〜８質量部、特に好ましくは０．５〜５質量部の範囲ある。バインダーの配合量が過剰であると、結着性は向上するものの、相対的に水溶性高分子の比率が減少し、本発明の効果が損なわれることがある。
【０１３５】
本発明の二次電池負極用スラリー組成物における、負極活物質、水溶性高分子、および必要に応じて使用されるバインダーの合計含有量は、スラリー組成物１００質量部に対して、好ましくは１０〜９０質量部であり、さらに好ましくは３０〜８０質量部である。また負極活物質の総量に対する水溶性高分子およびバインダーの含有量（固形分相当量）は、負極活物質の総量１００質量部に対して、好ましくは０．１〜２０質量部であり、さらに好ましくは０．５〜１５質量部である。スラリー組成物における負極活物質、水溶性高分子、およびバインダーの含有量が上記範囲であると、得られる二次電池負極用スラリー組成物の粘度が適正化され、塗工を円滑に行えるようになり、また得られた負極に関して抵抗が高くなることなく、十分な密着強度が得られる。その結果、極板プレス工程における集電体からの負極活物質層の剥がれを抑制することができる。
【０１３６】
（その他の成分）
（導電材）
本発明のスラリー組成物においては、導電材を含有することが好ましい。導電材としては、アセチレンブラック、ケッチェンブラック、カーボンブラック、グラファイト、気相成長カーボン繊維、およびカーボンナノチューブ等の導電性カーボンを使用することができる。導電材を含有することにより、負極活物質同士の電気的接触を向上させることができ、二次電池に用いる場合に放電レート特性を改善することができる。導電材を配合する場合、スラリー組成物における導電材の含有量は、負極活物質１００質量部に対して、好ましくは１〜２０質量部、より好ましくは１〜１０質量部である。
【０１３７】
（増粘剤）
本発明の二次電池負極用スラリー組成物においては、上記水溶性高分子とは別に、増粘剤を配合し、スラリー粘度を調整してもよい。増粘剤としては、カルボキシメチルセルロース、メチルセルロース、ヒドロキシプロピルセルロースなどのセルロース系ポリマーおよびこれらのアンモニウム塩並びにアルカリ金属塩；
（変性）ポリ（メタ）アクリル酸およびこれらのアンモニウム塩並びにアルカリ金属塩；
（変性）ポリビニルアルコール、アクリル酸又はアクリル酸塩とビニルアルコールとの共重合体、無水マレイン酸又はマレイン酸もしくはフマル酸とビニルアルコールとの共重合体などのポリビニルアルコール類；
ポリエチレングリコール、ポリエチレンオキシド、ポリビニルピロリドン、変性ポリアクリル酸、酸化スターチ、リン酸スターチ、カゼイン、各種変性デンプンなどが挙げられる。
【０１３８】
増粘剤を使用する場合、その配合量は、負極活物質１００質量部に対して、０．５〜１．５質量部が好ましい。増粘剤の配合量が上記範囲であると、塗工性、集電体との密着性が良好である。なお、本明細書において、「（変性）ポリ」は「未変性ポリ」又は「変性ポリ」を意味する。
【０１３９】
二次電池負極用スラリー組成物には、上記成分のほかに、さらに補強材、レベリング剤、電解液分解抑制等の機能を有する電解液添加剤等の他の成分が含まれていてもよく、後述の二次電池用負極中に含まれていてもよい。これらは電池反応に影響を及ぼさないものであれば特に限られない。
【０１４０】
補強材としては、各種の無機および有機の球状、板状、棒状または繊維状のフィラーが使用できる。補強材を用いることにより強靭で柔軟な負極を得ることができ、優れた長期サイクル特性を示すことができる。スラリー組成物における補強材の含有量は、負極活物質１００質量部に対して通常０．０１〜２０質量部、好ましくは１〜１０質量部である。上記範囲に含まれることにより、高い容量と高い負荷特性を示す。
【０１４１】
レベリング剤としては、アルキル系界面活性剤、シリコーン系界面活性剤、フッ素系界面活性剤、金属系界面活性剤などの界面活性剤が挙げられる。レベリング剤を混合することにより、塗工時に発生するはじきを防止したり、負極の平滑性を向上させることができる。スラリー組成物中のレベリング剤の含有量は、負極活物質１００質量部に対して、好ましくは０．０１〜１０質量部である。レベリング剤が上記範囲であることにより負極作製時の生産性、平滑性及び電池特性に優れる。界面活性剤を含有させることによりスラリー組成物中の負極活物質等の分散性を向上することができ、また負極の平滑性を向上できる。
【０１４２】
スラリー組成物中及び電解液中に使用される電解液添加剤としては、ビニレンカーボネートなどを用いることができる。スラリー組成物中の電解液添加剤の含有量は、負極活物質１００質量部に対して、好ましくは０．０１〜１０質量部である。電解液添加剤が、上記範囲であることによりサイクル特性及び高温特性に優れる。その他には、フュームドシリカやフュームドアルミナなどのナノ微粒子が挙げられる。ナノ微粒子を混合することによりスラリー組成物のチキソ性をコントロールすることができ、また負極のレベリング性を向上できる。スラリー組成物中のナノ微粒子の含有量は、負極活物質１００質量部に対して、好ましくは０．０１〜１０質量部である。ナノ微粒子が上記範囲であることによりスラリー安定性、生産性に優れ、高い電池特性を示す。
【０１４３】
さらに、スラリー組成物には、老化防止剤、防腐剤などの添加剤が含まれていてもよい。老化防止剤としては、アミン系酸化防止剤、フェノール系酸化防止剤、キノン系酸化防止剤、有機リン系酸化防止剤、硫黄系酸化防止剤、フェノチアジン系酸化防止剤等が挙げられる。防腐剤としては、イソチアゾリン系化合物、ピリチオン系化合物が挙げられる。スラリー組成物が、これらの成分を含む場合、組成物におけるこれら成分の固形分濃度は特に限定はされないが、０．００１〜１質量％程度が適当である。さらに、スラリー組成物には、水溶性高分子やバインダー調製時に使用した各種の分散剤等が含まれていても良い。
【０１４４】
（二次電池負極用スラリー組成物の製造）
二次電池負極用スラリー組成物は、上記水溶性高分子、溶媒ないし分散媒としての水、および負極活物質、ならびに必要に応じ用いられるバインダー等を所定の固形分比となるように混合して得られる。
【０１４５】
混合法は特に限定はされないが、例えば、撹拌式、振とう式、および回転式などの混合装置を使用した方法が挙げられる。また、ホモジナイザー、ボールミル、サンドミル、ロールミル、プラネタリーミキサーおよび遊星式混練機などの分散混練装置を使用した方法が挙げられる。
【０１４６】
（２）二次電池用負極
本発明の二次電池用負極は、上記の負極活物質および水溶性高分子、ならびに必要に応じ用いられるバインダー等を含んでなり、具体的には、本発明の二次電池負極用スラリー組成物を集電体上に塗布、乾燥して得られる。
【０１４７】
（二次電池用負極の製造方法）
本発明の二次電池用負極の製造方法は、特に限定されないが、例えば、上記スラリー組成物を集電体の少なくとも片面に塗布、乾燥し、負極活物質層を形成する方法が挙げられる。
【０１４８】
スラリー組成物を集電体上に塗布する方法は特に限定されない。例えば、ドクターブレード法、ディップ法、リバースロール法、ダイレクトロール法、グラビア法、エクストルージョン法、およびハケ塗り法などの方法が挙げられる。
【０１４９】
乾燥方法としては、例えば、温風、熱風、低湿風による乾燥、真空乾燥、（遠）赤外線や電子線などの照射による乾燥法が挙げられる。乾燥時間は通常５〜５０分であり、乾燥温度は通常４０〜１８０℃である。
【０１５０】
本発明の二次電池用負極を製造するに際して、集電体上に上記スラリー組成物を塗布乾燥後、金型プレスやロールプレスなどを用い、加圧処理により負極活物質層の空隙率を低くする工程を有することが好ましい。空隙率の好ましい範囲は５〜３０％、より好ましくは７〜２０％である。空隙率が高すぎると充電効率や放電効率が悪化する。空隙率が低すぎる場合は、高い体積容量が得難く、負極活物質層が集電体から剥がれ易く不良を発生し易いといった問題を生じる。
【０１５１】
二次電池用負極における負極活物質層の厚みは、通常５〜３００μｍであり、好ましくは３０〜２５０μｍである。負極活物質層の厚みが上記範囲にあることにより、負荷特性及びサイクル特性共に高い特性を示す。
【０１５２】
負極活物質層における負極活物質の含有割合は、好ましくは８５〜９９質量％、より好ましくは８８〜９７質量％である。負極活物質の含有割合を、上記範囲とすることにより、高い容量を示しながらも柔軟性、結着性を示すことができる。
【０１５３】
二次電池用負極の負極活物質層の密度は、好ましくは１．６〜１．９ｇ／ｃｍ３であり、より好ましくは１．６５〜１．８５ｇ／ｃｍ３である。負極活物質層の密度が上記範囲にあることにより、高容量の電池を得ることができる。
【０１５４】
（集電体）
本発明で用いる集電体は、電気導電性を有しかつ電気化学的に耐久性のある材料であれば特に制限されないが、耐熱性を有するため金属材料が好ましく、例えば、鉄、銅、アルミニウム、ニッケル、ステンレス鋼、チタン、タンタル、金、白金などが挙げられる。中でも、二次電池用負極に用いる集電体としては銅が特に好ましい。集電体の形状は特に制限されないが、厚さ０．００１〜０．５ｍｍ程度のシート状のものが好ましい。集電体は、負極活物質層との接着強度を高めるため、予め粗面化処理して使用するのが好ましい。粗面化方法としては、機械的研磨法、電解研磨法、化学研磨法などが挙げられる。機械的研磨法においては、研磨剤粒子を固着した研磨布紙、砥石、エメリバフ、鋼線などを備えたワイヤーブラシ等が使用される。また、負極活物質層との接着強度や導電性を高めるために、集電体表面に中間層を形成してもよい。
【０１５５】
（３）二次電池
本発明の二次電池は、正極、負極、セパレータ及び電解液を備えてなる二次電池であって、負極が、上記二次電池用負極である。
【０１５６】
（正極）
正極は、正極活物質及び二次電池正極用バインダー組成物を含む正極活物質層が、集電体上に積層されてなる。
【０１５７】
（正極活物質）
正極活物質は、リチウムイオンをドープ及び脱ドープ可能な活物質が用いられ、無機化合物からなるものと有機化合物からなるものとに大別される。
【０１５８】
無機化合物からなる正極活物質としては、遷移金属酸化物、遷移金属硫化物、リチウムと遷移金属とのリチウム含有複合金属酸化物などが挙げられる。上記の遷移金属としては、Ｔｉ、Ｖ、Ｃｒ、Ｍｎ、Ｆｅ、Ｃｏ、Ｎｉ、Ｃｕ、Ｍｏ等が使用される。
【０１５９】
遷移金属酸化物としては、ＭｎＯ、ＭｎＯ２、Ｖ２Ｏ５、Ｖ６Ｏ１３、ＴｉＯ２、Ｃｕ２Ｖ２Ｏ３、非晶質Ｖ２Ｏ−Ｐ２Ｏ５、ＭｏＯ３、Ｖ２Ｏ５、Ｖ６Ｏ１３等が挙げられ、
中でもサイクル安定性と容量からＭｎＯ、Ｖ２Ｏ５、Ｖ６Ｏ１３、ＴｉＯ２が好ましい。遷移金属硫化物としては、ＴｉＳ２、ＴｉＳ３、非晶質ＭｏＳ２、ＦｅＳ等が挙げられる。リチウム含有複合金属酸化物としては、層状構造を有するリチウム含有複合金属酸化物、スピネル構造を有するリチウム含有複合金属酸化物、オリビン型構造を有するリチウム含有複合金属酸化物などが挙げられる。
【０１６０】
層状構造を有するリチウム含有複合金属酸化物としてはリチウム含有コバルト酸化物（ＬｉＣｏＯ２）、リチウム含有ニッケル酸化物（ＬｉＮｉＯ２）、Ｃｏ−Ｎｉ−Ｍｎのリチウム複合酸化物、Ｎｉ−Ｍｎ−Ａｌのリチウム複合酸化物、Ｎｉ−Ｃｏ−Ａｌのリチウム複合酸化物等が挙げられる。スピネル構造を有するリチウム含有複合金属酸化物としてはマンガン酸リチウム（ＬｉＭｎ２Ｏ４）やＭｎの一部を他の遷移金属で置換したＬｉ［Ｍｎ３／２Ｍ１／２］Ｏ４（ここでＭは、Ｃｒ、Ｆｅ、Ｃｏ、Ｎｉ、Ｃｕ等）等が挙げられる。オリビン型構造を有するリチウム含有複合金属酸化物としてはＬｉＸＭＰＯ４（式中、Ｍは、Ｍｎ，Ｆｅ，Ｃｏ，Ｎｉ，Ｃｕ，Ｍｇ，Ｚｎ，Ｖ，Ｃａ，Ｓｒ，Ｂａ，Ｔｉ，Ａｌ，Ｓｉ，Ｂ及びＭｏから選ばれる少なくとも１種、０≦Ｘ≦２）であらわされるオリビン型燐酸リチウム化合物が挙げられる。
【０１６１】
有機化合物としては、例えば、ポリアセチレン、ポリ−ｐ−フェニレンなどの導電性高分子を用いることもできる。電気伝導性に乏しい、鉄系酸化物は、還元焼成時に炭素源物質を存在させることで、炭素材料で覆われた電極活物質として用いてもよい。また、これら化合物は、部分的に元素置換したものであってもよい。二次電池用の正極活物質は、上記の無機化合物と有機化合物の混合物であってもよい。
【０１６２】
正極活物質の体積平均粒子径は、通常０．０１〜５０μｍ、好ましくは０．０５〜３０μｍである。体積平均粒子径が上記範囲にあることにより、後述する正極用スラリー組成物を調製する際の正極用バインダー組成物の量を少なくすることができ、電池の容量の低下を抑制できると共に、正極用スラリー組成物を、塗布するのに適正な粘度に調製することが容易になり、均一な電極を得ることができる。
【０１６３】
正極活物質層における正極活物質の含有割合は、好ましくは９０〜９９．９質量％、より好ましくは９５〜９９質量％である。正極中の正極活物質の含有量を、上記範囲とすることにより、高い容量を示しながらも柔軟性、結着性を示すことができる。
【０１６４】
（二次電池正極用バインダー組成物）
リチウム二次電池正極用バインダー組成物としては、特に制限されず公知のものを用いることができる。例えば、ポリエチレン、ポリテトラフルオロエチレン（ＰＴＦＥ）、ポリフッ化ビニリデン（ＰＶＤＦ）、テトラフルオロエチレン−ヘキサフルオロプロピレン共重合体（ＦＥＰ）、ポリアクリル酸誘導体、ポリアクリロニトリル誘導体などの樹脂や、二次電池負極用スラリー組成物で粒子状バインダーとして好適に用いられる、アクリル重合体、ジエン重合体等の重合体を用いることができる。これらは単独で使用しても、これらを２種以上併用してもよい。
【０１６５】
正極には、上記成分のほかに、さらに前述の電解液分解抑制等の機能を有する電解液添加剤等の他の成分が含まれていてもよい。これらは電池反応に影響を及ぼさないものであれば特に限られない。
【０１６６】
集電体は、前述の二次電池用負極に使用される集電体を用いることができ、電気導電性を有しかつ電気化学的に耐久性のある材料であれば特に制限されないが、二次電池正極用としてはアルミニウムが特に好ましい。
【０１６７】
正極活物質層の厚みは、通常５〜３００μｍであり、好ましくは１０〜２５０μｍである。正極活物質層の厚みが上記範囲にあることにより、負荷特性及びエネルギー密度共に高い特性を示す。
正極は、前述の二次電池用負極と同様に製造することができる。
【０１６８】
（セパレータ）
セパレータは気孔部を有する多孔性基材であって、使用可能なセパレータとしては、（ａ）気孔部を有する多孔性セパレータ、（ｂ）片面または両面に高分子コート層が形成された多孔性セパレータ、または（ｃ）無機セラミック粉末を含む多孔質の樹脂コート層が形成された多孔性セパレータが挙げられる。これらの非制限的な例としては、ポリプロピレン系、ポリエチレン系、ポリオレフィン系、またはアラミド系多孔性セパレータ、ポリビニリデンフルオリド、ポリエチレンオキシド、ポリアクリロニトリルまたはポリビニリデンフルオリドヘキサフルオロプロピレン共重合体などの高分子フィルム、さらにコート層を有するセパレータ、または無機フィラー、無機フィラー用分散剤からなる多孔膜層がコートされたセパレータなどがある。
【０１６９】
（電解液）
本発明に用いられる電解液は、特に限定されないが、例えば、非水系の溶媒に支持電解質としてリチウム塩を溶解したものが使用できる。リチウム塩としては、例えば、ＬｉＰＦ６、ＬｉＡｓＦ６、ＬｉＢＦ４、ＬｉＳｂＦ６、ＬｉＡｌＣｌ４、ＬｉＣｌＯ４、ＣＦ３ＳＯ３Ｌｉ、Ｃ４Ｆ９ＳＯ３Ｌｉ、ＣＦ３ＣＯＯＬｉ、（ＣＦ３ＣＯ）２ＮＬｉ、（ＣＦ３ＳＯ２）２ＮＬｉ、（Ｃ２Ｆ５ＳＯ２）ＮＬｉなどのリチウム塩が挙げられる。特に溶媒に溶けやすく高い解離度を示すＬｉＰＦ６、ＬｉＣｌＯ４、ＣＦ３ＳＯ３Ｌｉは好適に用いられる。これらは、単独、または２種以上を混合して用いることができる。支持電解質の量は、電解液に対して、通常１質量％以上、好ましくは５質量％以上、また通常は３０質量％以下、好ましくは２０質量％以下である。支持電解質の量が少なすぎても多すぎてもイオン導電度は低下し電池の充電特性、放電特性が低下する。
【０１７０】
電解液に使用する溶媒としては、支持電解質を溶解させるものであれば特に限定されないが、通常、ジメチルカーボネート（ＤＭＣ）、エチレンカーボネート（ＥＣ）、ジエチルカーボネート（ＤＥＣ）、プロピレンカーボネート（ＰＣ）、ブチレンカーボネート（ＢＣ）、およびメチルエチルカーボネート（ＭＥＣ）などのアルキルカーボネート類；γ−ブチロラクトン、ギ酸メチルなどのエステル類、１，２−ジメトキシエタン、およびテトラヒドロフランなどのエーテル類；スルホラン、およびジメチルスルホキシドなどの含硫黄化合物類；が用いられる。特に高いイオン伝導性が得易く、使用温度範囲が広いため、ジメチルカーボネート、エチレンカーボネート、プロピレンカーボネート、ジエチルカーボネート、メチルエチルカーボネートが好ましい。これらは、単独、または２種以上を混合して用いることができる。また、電解液には添加剤を含有させて用いることも可能である。また、添加剤としてはビニレンカーボネート（ＶＣ）などのカーボネート系の化合物が好ましい。
【０１７１】
上記以外の電解液としては、ポリエチレンオキシド、ポリアクリロニトリルなどのポリマー電解質に電解液を含浸したゲル状ポリマー電解質や、硫化リチウム、ＬｉＩ、Ｌｉ３Ｎなどの無機固体電解質を挙げることができる。
【０１７２】
（二次電池の製造方法）
本発明の二次電池の製造方法は、特に限定されない。例えば、上述した負極と正極とをセパレータを介して重ね合わせ、これを電池形状に応じて巻く、折るなどして電池容器に入れ、電池容器に電解液を注入して封口する。さらに必要に応じてエキスパンドメタルや、ヒューズ、ＰＴＣ素子などの過電流防止素子、リード板などを入れ、電池内部の圧力上昇、過充放電の防止をすることもできる。電池の形状は、ラミネートセル型、コイン型、ボタン型、シート型、円筒型、角形、扁平型などいずれであってもよい。
【実施例】
【０１７３】
以下に、実施例を挙げて本発明を説明するが、本発明はこれに限定されるものではない。なお、本実施例における部および％は、特記しない限り質量基準である。実施例および比較例において、各種物性は以下のように評価した。
【０１７４】
（１）水溶性高分子の１％水溶液粘度の測定方法
実施例および比較例で製造した水溶性高分子を、１０％水酸化ナトリウム水溶液およびイオン交換水により、水溶性高分子の１％水溶液（ｐＨ８）を調製した。Ｂ型粘度計により、２５℃、６０ｒｐｍにおけるこの水溶液の粘度を測定した。
【０１７５】
（２）密着性
実施例および比較例で製造した負極を、長さ１００ｍｍ、幅１０ｍｍの長方形に切り出して試験片とした。この試験片を、負極活物質層の表面を下にして、負極活物質層の表面にセロハンテープを貼り付けた。この際、セロハンテープとしてはＪＩＳ  Ｚ１５２２に規定されるものを用いた。また、セロハンテープは試験台に固定しておいた。その後、集電体の一端を鉛直上方に引張り速度５０ｍｍ／分で引っ張って剥がしたときの応力を測定した。この測定を３回行い、その平均値を求めて、当該平均値をピール強度（Ｎ／ｍ）とした。ピール強度が大きいほど、負極活物質層の集電体への結着力が大きいこと、すなわち、密着強度が大きいことを示す。
【０１７６】
（３）分散安定性
実施例および比較例で製造した負極用スラリー組成物を、Ｂ型粘度計により室温（２５℃）にて、６０ｒｐｍの粘度η０を測定し、そのスラリー組成物を室温（２５℃）、７２時間で保管し、保管後の６０ｒｐｍの粘度η１を室温（２５℃）にて測定した。Δη（％）＝η１／η０×１００を算出し、この値が小さいほど分散安定性に優れることを示す。
【０１７７】
（４）塗工性
実施例および比較例で製造した負極用スラリー組成物を、集電体である厚さ２０μｍの銅箔の上に、乾燥後の膜厚が１５０μｍ程度になるように塗布し、乾燥させた。この乾燥は、銅箔を０．５ｍ／分の速度で６０℃のオーブン内を２分間かけて搬送することにより行った。その後、１２０℃にて２分間加熱処理して負極を得た。得られた負極を１００ｃｍ×１００ｃｍの寸法で切り出し、目視にて直径０．１ｍｍ以上のピンホールの個数を測定した。ピンホールの個数が小さいほど、塗工性に優れることを示す。
【０１７８】
（５）高温サイクル特性
実施例および比較例において作製したラミネート型セルのリチウムイオン二次電池を、２５℃の環境下で２４時間静置させた後に、２５℃の環境下で、４．２Ｖ、１Ｃの充電レート、３．０Ｖ、１Ｃの放電レートにて充放電の操作を行い、初期容量Ｃ０を測定した。さらに、６０℃環境下で、上記条件にて充電から放電するまでを1サイクルとして充放電を繰り返し、１０００サイクル後の容量Ｃ２を測定した。高温サイクル特性は、ΔＣ＝Ｃ２／Ｃ０×１００（％）で示す容量維持率にて評価し、この値が高いほど高温サイクル特性に優れることを示す。
【０１７９】
（６）高温保存特性
実施例および比較例において作製したラミネート型セルのリチウムイオン二次電池を、２５℃の環境下で２４時間静置させた後に、２５℃の環境下で、４．２Ｖ、０．１Ｃの充電レート、３．０Ｖ、０．１Ｃの放電レートにて充放電の操作を行い、初期容量Ｃ０を測定した。さらに、２５℃の環境下で４．２Ｖに充電し、６０℃の環境下に３０日間保存した後、２５℃の環境下で３．０Ｖ、０．１Ｃの放電レートにて充放電の操作を行い、高温保存後の容量Ｃ１を測定した。高温保存特性は、ΔＣ＝Ｃ１／Ｃ０×１００（％）で示す容量維持率にて評価し、この値が高いほど高温保存特性に優れることを示す。
【０１８０】
（７）出力特性
実施例および比較例において作製したラミネート型セルのリチウムイオン二次電池を、２５℃の環境下で２４時間静置させた後に、２５℃の環境下で、４．２Ｖ、１Ｃの充電レートにて充電の操作を行った。その後、−１０℃環境下で、１Ｃの放電レートにて放電の操作を行い、放電開始１５秒後の電圧Ｖを測定した。出力特性は、ΔＶ＝４．２Ｖ−Ｖで示す電圧変化にて評価し、この値が小さいほど出力特性に優れることを示す。
【０１８１】
（実施例１）
（１−１．水溶性高分子の製造）
攪拌機付き５ＭＰａ耐圧容器に、メタクリル酸（エチレン性不飽和カルボン酸単量体）３５部、エチレンジメタクリレート（架橋性単量体）０．８部、２，２，２−トリフルオロエチルメタクリレート（フッ素含有（メタ）アクリル酸エステル単量体）１０部、３−メチル−３−ブテン−１−オールにエチレンオキサイドを平均５０モル付加した不飽和ポリアルキレングリコールエーテル系単量体１０部、エチルアクリレート（その他の単量体）４５部、界面活性剤としてドデシルベンゼンスルホン酸ナトリウム０．６部、ｔ−ドデシルメルカプタン０．６部、イオン交換水１５０部、及び過硫酸カリウム（重合開始剤）０．５部を入れ、十分に攪拌した後、６０℃に加温して重合を開始した。重合転化率が９６％になった時点で冷却し反応を停止して、水溶性高分子を含む混合物を得た。上記水溶性高分子を含む混合物に、１０％アンモニア水を添加して、ｐＨ８に調整し、所望の水溶性高分子を含む水溶液を得た。得られた水溶性高分子を含む水溶液に、１０％水酸化ナトリウム水溶液およびイオン交換水により、水溶性高分子の１％水溶液（ｐＨ８）を調製し、粘度を測定した。結果を表１に示す。
【０１８２】
（１−２．粒子状バインダーの製造）
攪拌機付き５ＭＰａ耐圧容器に、１，３−ブタジエン３３．５部、イタコン酸３．５部、スチレン６３部、乳化剤としてドデシルベンゼンスルホン酸ナトリウム４部、イオン交換水１５０部及び重合開始剤として過硫酸カリウム０．５部を入れ、十分に攪拌した後、５０℃に加温して重合を開始した。重合転化率が９６％になった時点で冷却し反応を停止して、粒子状バインダー（ＳＢＲ）を含む混合物を得た。上記粒子状バインダーを含む混合物に、５％水酸化ナトリウム水溶液を添加して、ｐＨ８に調整後、加熱減圧蒸留によって未反応単量体の除去を行った後、３０℃以下まで冷却し、所望の粒子状バインダーを含む水分散液を得た。
【０１８３】
（１−３．負極用スラリー組成物の製造）
ディスパー付きのプラネタリーミキサーに、負極活物質として比表面積５．５ｍ２／ｇの人造黒鉛（平均粒子径：２４．５μｍ）１００部、上記（１−１）で製造した水溶性高分子の１％水溶液を固形分相当で３部加え、イオン交換水で固形分濃度６５％に調整した後、２５℃で６０分間混合した。次に、イオン交換水で固形分濃度６０％に調整した後、さらに２５℃で１５分間混合し混合液を得た。
【０１８４】
上記混合液に、上記（１−２）で得られた粒子状バインダーを含む水分散液を固形分相当量で１．０部、及びイオン交換水を入れ、最終固形分濃度５６％となるように調整し、さらに１０分間混合した。これを減圧下で脱泡処理して流動性の良い負極用スラリー組成物を得た。得られた負極用スラリーの分散安定性、塗工性を評価した。結果を表１に示す。
【０１８５】
（１−４．負極の製造）
上記（１−３）で得られた負極用スラリー組成物を、コンマコーターで、集電体である厚さ２０μｍの銅箔の上に、乾燥後の膜厚が１５０μｍ程度になるように塗布し、乾燥させた。この乾燥は、銅箔を０．５ｍ／分の速度で６０℃のオーブン内を２分間かけて搬送することにより行った。その後、１２０℃にて２分間加熱処理して負極原反を得た。この負極原反をロールプレスで圧延して、負極活物質層の厚みが８０μｍの負極を得た。
得られた負極について、密着強度を測定した。結果を表１に示す。
【０１８６】
（１−５．正極の製造）
正極用のバインダーとして、ガラス転移温度Ｔｇが−４０℃で、数平均粒子径が０．２０μｍのアクリレート重合体の４０％水分散体を用意した。前記のアクリレート重合体は、アクリル酸２−エチルヘキシル７８質量％、アクリロニトリル２０質量％、及びメタクリル酸２質量％を含む単量体混合物を乳化重合して得られた共重合体である。
【０１８７】
正極活物質として体積平均粒子径１２μｍのＬｉＣｏＯ２を１００部と、導電材として、カーボンブラック（電気化学工業株式会社製「ＨＳ−１００」）を２部、分散剤としてカルボキシメチルセルロースの１％水溶液（第一工業製薬株式会社製「ＢＳＨ−１２」）を固形分相当で１部と、バインダーとして上記のアクリレート重合体の４０％水分散体を固形分相当で５部と、イオン交換水とを混合した。イオン交換水の量は、全固形分濃度が４０％となる量とした。これらをプラネタリーミキサーにより混合し、正極用スラリー組成物を調製した。
【０１８８】
上記の正極用スラリー組成物を、コンマコーターで、集電体である厚さ２０μｍのアルミニウム箔の上に、乾燥後の膜厚が２００μｍ程度になるように塗布し、乾燥させた。この乾燥は、銅箔を０．５ｍ／分の速度で６０℃のオーブン内を２分間かけて搬送することにより行った。その後、１２０℃にて２分間加熱処理して、正極原反を得た。この正極原反をロールプレスで圧延して、正極活物質層の厚みが９０μｍの正極を得た。
【０１８９】
（１−６．セパレータの用意）
単層のポリプロピレン製セパレータ（セルガード２５００、セルガード社製）を、５×５ｃｍ２の正方形に切り抜いた。
【０１９０】
（１−７．リチウムイオン二次電池）
電池の外装として、アルミ包材外装を用意した。上記（１−５）で得られた正極を、４×４ｃｍ２の正方形に切り出し、集電体側の表面がアルミ包材外装に接するように配置した。正極の正極活物質層の面上に、上記（１−６）で得られた正方形のセパレータを配置した。さらに、上記（１−４）で得られた負極を、４．２×４．２ｃｍ２の正方形に切り出し、これをセパレータ上に、負極活物質層側の表面がセパレータに向かい合うよう配置した。電解液（溶媒：ＥＣ／ＤＥＣ／ＶＣ＝６８．５／３０／１．５体積比、電解質：濃度１ＭのＬｉＰＦ６）を空気が残らないように注入し、さらに、アルミ包材の開口を密封するために、１５０℃のヒートシールをしてアルミ外装を閉口し、リチウムイオン二次電池を製造した。得られたリチウムイオン二次電池を用いて、高温サイクル特性、高温保存特性、出力特性を評価した。結果を表１に示す。
【０１９１】
（実施例２〜５および９、１０）
実施例１の（１−１．水溶性高分子の製造）において、エチレン性不飽和カルボン酸単量体、フッ素含有（メタ）アクリル酸エステル単量体、不飽和ポリアルキレングリコールエーテル系単量体およびエチルアクリレートの配合量を表１のように変更した以外は、実施例１と同様とした。結果を表１に示す。
【０１９２】
（実施例６）
実施例１の（１−１．水溶性高分子の製造）において、２，２，２−トリフルオロエチルメタクリレートに代えて、パーフルオロオクチルメタクリレートを用いた以外は、実施例１と同様とした。結果を表１に示す。
【０１９３】
（実施例７）
実施例１の（１−１．水溶性高分子の製造）において、３−メチル−３−ブテン−１−オールにエチレンオキサイドを平均５０モル付加した不飽和ポリアルキレングリコールエーテル系単量体に代えて、３−メチル−３−ブテン−１−オールにエチレンオキサイドを平均２５モル付加した不飽和ポリアルキレングリコールエーテル系単量体を用いた以外は、実施例１と同様とした。結果を表１に示す。
【０１９４】
（実施例８）
実施例１の（１−１．水溶性高分子の製造）において、３−メチル−３−ブテン−１−オールにエチレンオキサイドを平均５０モル付加した不飽和ポリアルキレングリコールエーテル系単量体に代えて、３−メチル−３−ブテン−１−オールにエチレンオキサイドを平均７５モル付加した不飽和ポリアルキレングリコールエーテル系単量体を用いた以外は、実施例１と同様とした。結果を表１に示す。
【０１９５】
（実施例１１、１２）
実施例１の（１−３．負極用スラリー組成物の製造）において、水溶性高分子を固形分相当で０．３部または１８部加えた以外は、実施例１と同様とした。結果を表１に示す。
【０１９６】
（実施例１３）
負極活物質としてＢＥＴ比表面積５．５ｍ２／ｇの天然黒鉛（平均粒子径：２４．５μｍ）を９０部およびＢＥＴ比表面積６．５ｍ２／ｇのＳｉＯＣ（平均粒子径：１０μｍ）を１０部用いた以外は、実施例１と同様とした。結果を表１に示す。
【０１９７】
（実施例１４）
実施例１において、粒子状バインダーを用いなかった以外は、実施例１と同様とした。結果を表１に示す。
【０１９８】
（比較例１）
（負極用スラリー組成物の製造）
ディスパー付きのプラネタリーミキサーに、負極活物質として比表面積５．５ｍ２／ｇの人造黒鉛（平均粒子径：２４．５μｍ）１００部、カルボキシメチルセルロース（日本製紙ケミカル社製、ＭＡＣ３５０ＨＣ）１％水溶液を固形分相当量で１部を加え、イオン交換水で固形分濃度６５％に調整した後、２５℃で６０分間混合した。次に、イオン交換水で固形分濃度６０％に調整した後、さらに２５℃で１５分間混合し混合液を得た。
【０１９９】
上記混合液に、上記（１−２）で得られた粒子状バインダーを含む水分散液を固形分相当量で１．０部、及びイオン交換水を入れ、最終固形分濃度５６％となるように調整し、さらに１０分間混合した。これを減圧下で脱泡処理して負極用スラリー組成物を得た。
【０２００】
上記の負極用スラリー組成物を用いた以外は、実施例１と同様とした。結果を表１に示す。
【０２０１】
（比較例２）
実施例１の（１−１．水溶性高分子の製造）において、フッ素含有（メタ）アクリル酸エステル単量体を用いずに、不飽和ポリアルキレングリコールエーテル系単量体およびエチルアクリレートの配合量を表１のように変更して水溶性高分子を得た。
【０２０２】
上記で得られた水溶性高分子を用い、粒子状バインダーを用いなかった以外は、実施例１と同様とした。結果を表１に示す。
【０２０３】
（比較例３）
水溶性高分子として、比較例２で得た水溶性高分子を用いた以外は、実施例１と同様とした。結果を表１に示す。
【０２０４】
（比較例４）
実施例１の（１−１．水溶性高分子の製造）において、フッ素含有（メタ）アクリル酸エステル単量体を用いずに不飽和ポリアルキレングリコールエーテル系単量体およびエチルアクリレートの配合量を表１のように変更して水溶性高分子を得た。
【０２０５】
上記で得られた水溶性高分子を用い以外は、実施例１と同様とした。結果を表１に示す。
【０２０６】
（比較例５）
実施例１の（１−１．水溶性高分子の製造）において、フッ素含有（メタ）アクリル酸エステル単量体およびエチルアクリレートの配合量を表１のように変更して水溶性高分子を得た。
【０２０７】
上記で得られた水溶性高分子を用い以外は、実施例１と同様とした。結果を表１に示す。
【０２０８】
【表１】
2014029850.tif 000005
【０２０９】
表１から分かるように、実施例によれば、比較例よりも分散安定性に優れるスラリーを得ることができ、それにより、該スラリーを用いて得られる電極は、塗工性に優れ、集電体と電極活物質層との高い密着性が維持されている。さらに、該電極を用いた二次電池は、耐久性及び出力特性に優れることが確認された。